(57)【要約】【課題】色材の含有量が多い場合でも、画像形成性に優れる着色樹脂組成物と、この着色樹脂組成物を用いたカラーフィルタ、液晶表示装置及び有機ＥＬディスプレイを提供する。【解決手段】少なくとも（Ａ）色材、及び（Ｂ）有機結合剤を含有する着色樹脂組成物であって、（Ｂ）有機結合剤が、下記一般式（１）で表されるエポキシ化合物（ａ）と不飽和基含有カルボン酸（ｂ）との反応物を、多塩基酸無水物（ｄ）と反応させることにより得られる、酸価が１０ｍｇ−ＫＯＨ／ｇ以上のアルカリ可溶性不飽和樹脂を含有することを特徴とする着色樹脂組成物。2008287246.tif 000047〔上記一般式（１）において、Ｘは特定の連結基。但し、分子構造中に一つ以上のアダマンタン構造を含む。ｌは、２又は３の整数を示す。〕【選択図】なし【特許請求の範囲】
【請求項１】
少なくとも（Ａ）色材、及び（Ｂ）有機結合剤を含有する着色樹脂組成物であって、
（Ｂ）有機結合剤が、下記一般式（１）で表されるエポキシ化合物（ａ）と不飽和基含有カルボン酸（ｂ）との反応物を、多塩基酸無水物（ｄ）と反応させることにより得られる、酸価が１０ｍｇ−ＫＯＨ／ｇ以上のアルカリ可溶性不飽和樹脂を含有することを特徴とする着色樹脂組成物。
【化１】
2008287246.tif 000034
〔上記一般式（１）において、Ｘは下記一般式（２ａ）又は（２ｂ）で表される連結基を示す。但し、分子構造中に、一つ以上のアダマンタン構造を含む。ｌは、２又は３の整数を示す。
【化２】
2008287246.tif 000035
（上記一般式（２ａ）及び（２ｂ）において、Ｒ１〜Ｒ４，Ｒ１３〜Ｒ１５は、それぞれ独立に、置換基を有していてもよいアダマンチル基、水素原子、置換基を有していてもよい炭素数１〜１２のアルキル基、又は置換基を有していてもよいフェニル基を示す。
上記一般式（２ａ）及び（２ｂ）において、＊は、一般式（１）におけるグリシジルオキシ基との結合部位を示す。）〕
【請求項２】
少なくとも（Ａ）色材、及び（Ｂ）有機結合剤を含有する着色樹脂組成物であって、
（Ｂ）有機結合剤が、下記一般式（１）で表されるエポキシ化合物（ａ）及び／又は下記一般式（１Ａ）で表されるエポキシ化合物（ａ’）と、不飽和基含有カルボン酸（ｂ）との反応物を、多価アルコール（ｃ）と混合した後、多塩基酸無水物（ｄ）と反応させることにより得られる、酸価が１０ｍｇ−ＫＯＨ／ｇ以上のアルカリ可溶性不飽和樹脂を含有することを特徴とする着色樹脂組成物。
【化３】
2008287246.tif 000036
〔上記一般式（１）において、Ｘは下記一般式（２ａ）又は（２ｂ）で表される連結基を示す。但し、分子構造中に、一つ以上のアダマンタン構造を含む。ｌは、２又は３の整数を示す。
【化４】
2008287246.tif 000037
（上記一般式（２ａ）及び（２ｂ）において、Ｒ１〜Ｒ４，Ｒ１３〜Ｒ１５は、それぞれ独立に、置換基を有していてもよいアダマンチル基、水素原子、置換基を有していてもよい炭素数１〜１２のアルキル基、又は置換基を有していてもよいフェニル基を示す。
上記一般式（２ａ）及び（２ｂ）において、＊は、一般式（１）におけるグリシジルオキシ基との結合部位を示す。）〕
【化５】
2008287246.tif 000038
〔上記一般式（１Ａ）において、Ｘ’は下記一般式（３）で表される連結基を示す。但し、分子構造中に、一つ以上のアダマンタン構造を含む。ｌは、２又は３の整数を示す。
【化６】
2008287246.tif 000039
（上記一般式（３）において、Ｒ５〜Ｒ１２は、それぞれ独立に、水素原子、置換基を有していてもよい炭素数１〜１２のアルキル基、又は置換基を有していてもよいフェニル基を示す。Ｙは、置換基を有していてもよい、アダマンタン構造を含む２価の連結基を示す。
上記一般式（３）において、＊は、一般式（１Ａ）におけるグリシジルオキシ基との結合部位を示す。）〕
【請求項３】
多塩基酸無水物（ｄ）が、４塩基酸無水物及び／又は２塩基酸無水物と、３塩基酸無水物とを含有することを特徴とする請求項２に記載の着色樹脂組成物。
【請求項４】
少なくとも（Ａ）色材、及び（Ｂ）有機結合剤を含有する着色樹脂組成物であって、
（Ｂ）有機結合剤が、下記一般式（１）で表されるエポキシ化合物（ａ）及び／又は下記一般式（１Ａ）で表されるエポキシ化合物（ａ’）と、不飽和基含有カルボン酸（ｂ）との反応物を、多塩基酸無水物（ｄ）と反応させることにより得られる、酸価が１０ｍｇ−ＫＯＨ／ｇ以上のアルカリ可溶性不飽和樹脂を含有し、
多塩基酸無水物（ｄ）が、４塩基酸無水物及び／又は２塩基酸無水物と、３塩基酸無水物とを含有することを特徴とする着色樹脂組成物。
【化７】
2008287246.tif 000040
〔上記一般式（１）において、Ｘは下記一般式（２ａ）又は（２ｂ）で表される連結基を示す。但し、分子構造中に、一つ以上のアダマンタン構造を含む。ｌは、２又は３の整数を示す。
【化８】
2008287246.tif 000041
（上記一般式（２ａ）及び（２ｂ）において、Ｒ１〜Ｒ４，Ｒ１３〜Ｒ１５は、それぞれ独立に、置換基を有していてもよいアダマンチル基、水素原子、置換基を有していてもよい炭素数１〜１２のアルキル基、又は置換基を有していてもよいフェニル基を示す。
上記一般式（２ａ）及び（２ｂ）において、＊は、一般式（１）におけるグリシジルオキシ基との結合部位を示す。）〕
【化９】
2008287246.tif 000042
〔上記一般式（１Ａ）において、Ｘ’は下記一般式（３）で表される連結基を示す。但し、分子構造中に、一つ以上のアダマンタン構造を含む。ｌは、２又は３の整数を示す。
【化１０】
2008287246.tif 000043
（上記一般式（３）において、Ｒ５〜Ｒ１２は、それぞれ独立に、水素原子、置換基を有していてもよい炭素数１〜１２のアルキル基、又は置換基を有していてもよいフェニル基を示す。Ｙは、置換基を有していてもよい、アダマンタン構造を含む２価の連結基を示す。
上記一般式（３）において、＊は、一般式（１Ａ）におけるグリシジルオキシ基との結合部位を示す。）〕
【請求項５】
前記一般式（３）におけるＹが、下記式（４）又は（５）で表される連結基であることを特徴とする請求項２ないし４のいずれか１項に記載の着色樹脂組成物。
【化１１】
2008287246.tif 000044
〔式（４）、（５）は置換基を有していても良く、＊は一般式（３）におけるベンゼン環との結合部位を示す。〕
【請求項６】
前記一般式（２ａ）又は（２ｂ）で表されるＸが、アダマンタン構造を２以上４以下有することを特徴とする請求項１ないし５のいずれか１項に記載の着色樹脂組成物。
【請求項７】
前記一般式（１）で表されるエポキシ化合物（ａ）が、下記一般式（７）で表されることを特徴とする請求項１ないし６のいずれか１項に記載の着色樹脂組成物。
【化１２】
2008287246.tif 000045
〔一般式（７）において、Ｒ２４，Ｒ２５は、それぞれ独立に、置換基を有していてもよいアダマンチル基、水素原子、置換基を有していてもよい炭素数１〜１２のアルキル基、又は置換基を有していてもよいフェニル基を示す。
一般式（７）に示されるアダマンチル基は置換基を有していても良い。〕
【請求項８】
前記一般式（１Ａ）で表されるエポキシ化合物（ａ’）が、下記一般式（６）で表されることを特徴とする請求項２ないし７のいずれか１項に記載の着色樹脂組成物。
【化１３】
2008287246.tif 000046
〔一般式（６）において、Ｒ１６〜Ｒ２３は、それぞれ独立に、水素原子、置換基を有していてもよい炭素数１〜１２のアルキル基、又は置換基を有していてもよいフェニル基を示す。
一般式（６）に示されるアダマンチル基は置換基を有していても良い。〕
【請求項９】
前記一般式（１）におけるＸの分子量が、２００以上、１０００以下であることを特徴とする請求項１ないし８のいずれか１項に記載の着色樹脂組成物。
【請求項１０】
前記一般式（１Ａ）におけるＸ’の分子量が、２００以上、１０００以下であることを特徴とする請求項２ないし９のいずれか１項に記載の着色樹脂組成物。
【請求項１１】
前記一般式（１）で表されるエポキシ化合物（ａ）のエポキシ当量が、２１０以上、４５０以下であることを特徴とする請求項１ないし１０のいずれか１項に記載の着色樹脂組成物。
【請求項１２】
前記一般式（１Ａ）で表されるエポキシ化合物（ａ’）のエポキシ当量が、２１０以上、４５０以下であることを特徴とする請求項２ないし１１のいずれか１項に記載の着色樹脂組成物。
【請求項１３】
多価アルコール（ｃ）が、トリメチロールプロパン、ジトリメチロールプロパン、ペンタエリスリトール、ジペンタエリスリトール、トリメチロールエタン、及び１，２，３−プロパントリオールよりなる群から選ばれる１種又は２種以上の多価アルコールであることを特徴とする請求項２、３、５ないし１２のいずれか１項に記載の着色樹脂組成物。
【請求項１４】
３塩基酸無水物が、無水トリメリット酸及び／又は無水ヘキサヒドロトリメリット酸である請求項３ないし１３のいずれか１項に記載の着色樹脂組成物。
【請求項１５】
前記アルカリ可溶性不飽和樹脂の重量平均分子量が、２，０００以上、２０，０００以下であることを特徴とする請求項１ないし１４のいずれか１項に記載の着色樹脂組成物。
【請求項１６】
更に、（Ｃ）分散剤を含有することを特徴とする請求項１ないし１５のいずれか１項に記載の着色樹脂組成物。
【請求項１７】
更に、（Ｅ）単量体を含有することを特徴とする請求項１ないし１６のいずれか１項に記載の着色樹脂組成物。
【請求項１８】
更に、（Ｄ）光重合開始剤を含有することを特徴とする請求項１ないし１７のいずれか１項に記載の着色樹脂組成物。
【請求項１９】
（Ａ）色材の含有量が、着色樹脂組成物の全固形分中、３０〜７０重量％であることを特徴とする請求項１ないし１８のいずれか１項に記載の着色樹脂組成物。
【請求項２０】
（Ａ）色材が、黒色色材を含有することを特徴とする請求項１ないし１９のいずれか１項に記載の着色樹脂組成物。
【請求項２１】
透明基板上に、請求項１ないし２０のいずれか１項に記載の着色樹脂組成物を用いて形成された画素又はブラックマトリックスを有することを特徴とするカラーフィルタ。
【請求項２２】
請求項２１に記載のカラーフィルタを用いて作製された、液晶表示装置。
【請求項２３】
請求項２１に記載のカラーフィルタを用いて作製された、有機ＥＬディスプレイ。
【発明の詳細な説明】
【技術分野】
【０００１】
本発明は、着色樹脂組成物、カラーフィルタ、液晶表示装置及び有機ＥＬディスプレイに関するものである。詳しくは、液安定性、耐熱性に優れ、現像時の地汚れが少なく、基板への密着性、画素のエッジ形状、テーパー形状が良好で、かつカラーフィルタの製造に適した感光性着色樹脂組成物を提供し得る着色樹脂組成物と、この感光性着色樹脂組成物を用いたカラーフィルタ、並びにこのカラーフィルタを用いた液晶表示装置及び有機ＥＬディスプレイに関する。
【背景技術】
【０００２】
従来、顔料を用いたカラーフィルタの製造法としては、染色法、電着法、インクジェット法、顔料分散法などが知られている。
【０００３】
顔料分散法によるカラーフィルタの製造の場合、通常、分散剤などにより顔料を分散してなる着色樹脂組成物に、バインダー樹脂、光重合開始剤、光重合性モノマー等を添加して感光化した感光性着色樹脂組成物をガラス基板上にコートして乾燥後、マスクを用いて露光し、現像を行うことによって着色パターンを形成し、その後これを加熱することによりパターンを固着して画素を形成する。これらの工程を各色ごとに繰り返してカラーフィルタを形成する。
【０００４】
このようなカラーフィルタの画像形成に用いられる感光性着色樹脂組成物には、十分な解像性、基板との良好な密着性、低現像残渣などの特性が求められている。更に、近年では、色濃度が高い画素や光学濃度の高い樹脂ブラックマトリックスが要求されている。このため、感光性着色樹脂組成物には、顔料やカーボンブラックなどの色材を多量に含みつつ、上記特性に優れることが要求される。
【０００５】
一般に、感光性樹脂組成物は、塗布・乾燥・露光・現像の工程を経る光リソグラフィ工程に供されるため、かかる工程において、現像工程での除去部分に残渣や地汚れが生じないこと；除去部分が十分な溶解性を有すること；パターンエッジのシャープさなどの画素形成性を上げること；が常に求められている。しかし、上記のような色材の含有量が高い感光性着色樹脂組成物を用いて、画素やブラックマトリックス（以下、これらを合わせて「パターン」と称することがある。）を形成した場合、現像工程で未露光部の基板上に残渣や地汚れが生じる；未露光部の良好な溶解性が得られない；パターンエッジのシャープさに劣る；露光部の光硬化が十分でないため表面平滑性が悪い；等の問題が顕著に生じやすい。
【０００６】
特に、樹脂ブラックマトリックスは黒色色材を含み、広い波長領域において遮光性を有するため、（１）露光部分と未露光部分における架橋密度の差をつけることが著しく困難なこと、（２）露光された部分でも膜厚方向における架橋密度の差が発生すること、つまり、光照射面側では十分に硬化しても、基底面側では硬化しづらいこと、（３）現像液に不溶な黒色色材を多量に含有するため、高い現像性が得難いこと等が、大きな課題となっている。
【０００７】
そこで、このような問題を解決するために、バインダー樹脂として、カルボキシル基を有するノボラックエポキシアクリレート樹脂を使用した感光性着色樹脂組成物が提案されている（特許文献１参照）。しかし本発明者らの検討によると、このバインダー樹脂を使用した場合でも、溶解性と感度のバランスが不充分であるため、未露光部の溶解と同時に露光部への現像液の浸透が起こり、パターンのエッジ部分の直線性が低い；パターンの基板への密着性が不充分である；等の問題が生じることが判明した。
【０００８】
また、バインダー樹脂として、カルボキシル基を有するアクリル樹脂と脂環式エポキシ基含有不飽和化合物との反応物を使用した感光性樹脂組成物が提案されている（特許文献２参照）。しかし、本発明者らの検討によると、このバインダー樹脂を使用した場合でも感度が十分ではないため、パターンの基板への密着性が悪く、高精細なパターンの形成が困難であることが判明した。
【０００９】
バインダー樹脂として、フルオレン型エポキシ樹脂と（メタ）アクリル酸との反応物に、多塩基性カルボン酸又はその無水物を反応させて得られる不飽和基含有カルボン酸化合物を含む樹脂組成物が提案されている（特許文献３参照）。しかし、本発明者らの検討によると、この樹脂組成物は高い感度や解像力を有するが、現像後に未露光部の基板上に残渣が生じる傾向があることが判明した。また、原料であるビスフェノールフルオレン及びフルオレン型エポキシ樹脂が、強度な皮膚刺激性を有するため、取り扱いの際にかぶれ等の疾患を引き起こすことが報告されている。
【特許文献１】特開平１１−８４１２６号公報
【特許文献２】特開平１−２８９８２０号公報
【特許文献３】特開平４−３５５４５０号公報
【発明の開示】
【発明が解決しようとする課題】
【００１０】
本発明の目的は、画像形成性に優れた着色樹脂組成物と、この着色樹脂組成物を用いたカラーフィルタ、及び液晶表示装置並びに有機ＥＬディスプレイを提供することにある。
【課題を解決するための手段】
【００１１】
本発明者らは、鋭意検討した結果、アダマンタン構造を有する特定のエポキシ化合物から得られるアルカリ可溶性不飽和樹脂を有機結合剤として用いることにより、上記課題を解決することができることを見出した。
即ち、本発明は以下を要旨とする。
【００１２】
［１］  少なくとも（Ａ）色材、及び（Ｂ）有機結合剤を含有する着色樹脂組成物であって、（Ｂ）有機結合剤が、下記一般式（１）で表されるエポキシ化合物（ａ）と不飽和基含有カルボン酸（ｂ）との反応物を、多塩基酸無水物（ｄ）と反応させることにより得られる、酸価が１０ｍｇ−ＫＯＨ／ｇ以上のアルカリ可溶性不飽和樹脂を含有することを特徴とする着色樹脂組成物。
【００１３】
【化１４】
2008287246.tif 000002
【００１４】
〔上記一般式（１）において、Ｘは下記一般式（２ａ）又は（２ｂ）で表される連結基を示す。但し、分子構造中に、一つ以上のアダマンタン構造を含む。ｌは、２又は３の整数を示す。
【化１５】
2008287246.tif 000003
（上記一般式（２ａ）及び（２ｂ）において、Ｒ１〜Ｒ４，Ｒ１３〜Ｒ１５は、それぞれ独立に、置換基を有していてもよいアダマンチル基、水素原子、置換基を有していてもよい炭素数１〜１２のアルキル基、又は置換基を有していてもよいフェニル基を示す。
上記一般式（２ａ）及び（２ｂ）において、＊は、一般式（１）におけるグリシジルオキシ基との結合部位を示す。）〕
【００１５】
［２］  少なくとも（Ａ）色材、及び（Ｂ）有機結合剤を含有する着色樹脂組成物であって、  （Ｂ）有機結合剤が、下記一般式（１）で表されるエポキシ化合物（ａ）及び／又は下記一般式（１Ａ）で表されるエポキシ化合物（ａ’）と、不飽和基含有カルボン酸（ｂ）との反応物を、多価アルコール（ｃ）と混合した後、多塩基酸無水物（ｄ）と反応させることにより得られる、酸価が１０ｍｇ−ＫＯＨ／ｇ以上のアルカリ可溶性不飽和樹脂を含有することを特徴とする着色樹脂組成物。
【００１６】
【化１６】
2008287246.tif 000004
【００１７】
〔上記一般式（１）において、Ｘは下記一般式（２ａ）又は（２ｂ）で表される連結基を示す。但し、分子構造中に、一つ以上のアダマンタン構造を含む。ｌは、２又は３の整数を示す。
【化１７】
2008287246.tif 000005
（上記一般式（２ａ）及び（２ｂ）において、Ｒ１〜Ｒ４，Ｒ１３〜Ｒ１５は、それぞれ独立に、置換基を有していてもよいアダマンチル基、水素原子、置換基を有していてもよい炭素数１〜１２のアルキル基、又は置換基を有していてもよいフェニル基を示す。
上記一般式（２ａ）及び（２ｂ）において、＊は、一般式（１）におけるグリシジルオキシ基との結合部位を示す。）〕
【００１８】
【化１８】
2008287246.tif 000006
【００１９】
〔上記一般式（１Ａ）において、Ｘ’は下記一般式（３）で表される連結基を示す。但し、分子構造中に、一つ以上のアダマンタン構造を含む。ｌは、２又は３の整数を示す。
【化１９】
2008287246.tif 000007
（上記一般式（３）において、Ｒ５〜Ｒ１２は、それぞれ独立に、水素原子、置換基を有していてもよい炭素数１〜１２のアルキル基、又は置換基を有していてもよいフェニル基を示す。Ｙは、置換基を有していてもよい、アダマンタン構造を含む２価の連結基を示す。
上記一般式（３）において、＊は、一般式（１Ａ）におけるグリシジルオキシ基との結合部位を示す。）〕
【００２０】
［３］  多塩基酸無水物（ｄ）が、４塩基酸無水物及び／又は２塩基酸無水物と、３塩基酸無水物とを含有することを特徴とする［２］に記載の着色樹脂組成物。
【００２１】
［４］  少なくとも（Ａ）色材、及び（Ｂ）有機結合剤を含有する着色樹脂組成物であって、（Ｂ）有機結合剤が、下記一般式（１）で表されるエポキシ化合物（ａ）及び／又は下記一般式（１Ａ）で表されるエポキシ化合物（ａ’）と、不飽和基含有カルボン酸（ｂ）との反応物を、多塩基酸無水物（ｄ）と反応させることにより得られる、酸価が１０ｍｇ−ＫＯＨ／ｇ以上のアルカリ可溶性不飽和樹脂を含有し、多塩基酸無水物（ｄ）が、４塩基酸無水物及び／又は２塩基酸無水物と、３塩基酸無水物とを含有することを特徴とする着色樹脂組成物。
【００２２】
【化２０】
2008287246.tif 000008
【００２３】
〔上記一般式（１）において、Ｘは下記一般式（２ａ）又は（２ｂ）で表される連結基を示す。但し、分子構造中に、一つ以上のアダマンタン構造を含む。ｌは、２又は３の整数を示す。
【化２１】
2008287246.tif 000009
（上記一般式（２ａ）及び（２ｂ）において、Ｒ１〜Ｒ４，Ｒ１３〜Ｒ１５は、それぞれ独立に、置換基を有していてもよいアダマンチル基、水素原子、置換基を有していてもよい炭素数１〜１２のアルキル基、又は置換基を有していてもよいフェニル基を示す。
上記一般式（２ａ）及び（２ｂ）において、＊は、一般式（１）におけるグリシジルオキシ基との結合部位を示す。）〕
【００２４】
【化２２】
2008287246.tif 000010
【００２５】
〔上記一般式（１Ａ）において、Ｘ’は下記一般式（３）で表される連結基を示す。但し、分子構造中に、一つ以上のアダマンタン構造を含む。ｌは、２又は３の整数を示す。
【化２３】
2008287246.tif 000011
（上記一般式（３）において、Ｒ５〜Ｒ１２は、それぞれ独立に、水素原子、置換基を有していてもよい炭素数１〜１２のアルキル基、又は置換基を有していてもよいフェニル基を示す。Ｙは、置換基を有していてもよい、アダマンタン構造を含む２価の連結基を示す。
上記一般式（３）において、＊は、一般式（１Ａ）におけるグリシジルオキシ基との結合部位を示す。）〕
【００２６】
［５］  前記一般式（３）におけるＹが、下記式（４）又は（５）で表される連結基であることを特徴とする［２］ないし［４］のいずれかに記載の着色樹脂組成物。
【００２７】
【化２４】
2008287246.tif 000012
【００２８】
〔式（４）、（５）は置換基を有していても良く、＊は一般式（３）におけるベンゼン環との結合部位を示す。〕
【００２９】
［６］  前記一般式（２ａ）又は（２ｂ）で表されるＸが、アダマンタン構造を２以上４以下有することを特徴とする［１］ないし［５］のいずれかに記載の着色樹脂組成物。
【００３０】
［７］  前記一般式（１）で表されるエポキシ化合物（ａ）が、下記一般式（７）で表されることを特徴とする［１］ないし［６］のいずれかに記載の着色樹脂組成物。
【００３１】
【化２５】
2008287246.tif 000013
【００３２】
〔一般式（７）において、Ｒ２４，Ｒ２５は、それぞれ独立に、置換基を有していてもよいアダマンチル基、水素原子、置換基を有していてもよい炭素数１〜１２のアルキル基、又は置換基を有していてもよいフェニル基を示す。
一般式（７）に示されるアダマンチル基は置換基を有していても良い。〕
【００３３】
［８］  前記一般式（１Ａ）で表されるエポキシ化合物（ａ’）が、下記一般式（６）で表されることを特徴とする［２］ないし［７］のいずれかに記載の着色樹脂組成物。
【００３４】
【化２６】
2008287246.tif 000014
【００３５】
〔一般式（６）において、Ｒ１６〜Ｒ２３は、それぞれ独立に、水素原子、置換基を有していてもよい炭素数１〜１２のアルキル基、又は置換基を有していてもよいフェニル基を示す。
一般式（６）に示されるアダマンチル基は置換基を有していても良い。〕
【００３６】
［９］  前記一般式（１）におけるＸの分子量が、２００以上、１０００以下であることを特徴とする［１］ないし［８］のいずれかに記載の着色樹脂組成物。
【００３７】
［１０］  前記一般式（１Ａ）におけるＸ’の分子量が、２００以上、１０００以下であることを特徴とする［２］ないし［９］のいずれかに記載の着色樹脂組成物。
【００３８】
［１１］  前記一般式（１）で表されるエポキシ化合物（ａ）のエポキシ当量が、２１０以上、４５０以下であることを特徴とする［１］ないし［１０］のいずれかに記載の着色樹脂組成物。
【００３９】
［１２］  前記一般式（１Ａ）で表されるエポキシ化合物（ａ’）のエポキシ当量が、２１０以上、４５０以下であることを特徴とする［２］ないし［１１］のいずれかに記載の着色樹脂組成物。
【００４０】
［１３］  多価アルコール（ｃ）が、トリメチロールプロパン、ジトリメチロールプロパン、ペンタエリスリトール、ジペンタエリスリトール、トリメチロールエタン、及び１，２，３−プロパントリオールよりなる群から選ばれる１種又は２種以上の多価アルコールであることを特徴とする［２］、［３］、［５］ないし［１２］のいずれかに記載の着色樹脂組成物。
【００４１】
［１４］  ３塩基酸無水物が、無水トリメリット酸及び／又は無水ヘキサヒドロトリメリット酸である［３］ないし［１３］のいずれかに記載の着色樹脂組成物。
【００４２】
［１５］  前記アルカリ可溶性不飽和樹脂の重量平均分子量が、２，０００以上、２０，０００以下であることを特徴とする［１］ないし［１４］のいずれかに記載の着色樹脂組成物。
【００４３】
［１６］  更に、（Ｃ）分散剤を含有することを特徴とする［１］ないし［１５］のいずれかに記載の着色樹脂組成物。
【００４４】
［１７］  更に、（Ｅ）単量体を含有することを特徴とする［１］ないし［１６］のいずれかに記載の着色樹脂組成物。
【００４５】
［１８］  更に、（Ｄ）光重合開始剤を含有することを特徴とする［１］ないし［１７］のいずれかに記載の着色樹脂組成物。
【００４６】
［１９］  （Ａ）色材の含有量が、着色樹脂組成物の全固形分中、３０〜７０重量％であることを特徴とする［１］ないし［１８］のいずれかに記載の着色樹脂組成物。
【００４７】
［２０］  （Ａ）色材が、黒色色材を含有することを特徴とする［１］ないし［１９］のいずれかに記載の着色樹脂組成物。
【００４８】
［２１］  透明基板上に、［１］ないし［２０］のいずれかに記載の着色樹脂組成物を用いて形成された画素又はブラックマトリックスを有することを特徴とするカラーフィルタ。
【００４９】
［２２］  ［２１］に記載のカラーフィルタを用いて作製された、液晶表示装置。
【００５０】
［２３］  ［２１］に記載のカラーフィルタを用いて作製された、有機ＥＬディスプレイ。
【発明の効果】
【００５１】
本発明によれば、顔料やカーボンブラックなどの色材を高い濃度で含有する場合でも、感度及び溶解性のバランスに優れ、更には得られる画像のエッジ形状やテーパー形状のシャープさ、基板との密着性、表面平滑性、地汚れ防止性、耐熱性に優れる着色樹脂組成物が提供される。そして、このような着色樹脂組成物を使用することにより、高品質なカラーフィルタ、更には高品質な液晶表示装置や有機ＥＬディスプレイを提供することができる。
【発明を実施するための最良の形態】
【００５２】
以下、本発明の実施の形態を具体的に説明するが、本発明は、以下の実施の形態に限定されるものではなく、その要旨の範囲内で種々に変更して実施することができる。
【００５３】
なお、本発明において、「（メタ）アクリル」とは「アクリル及び／又はメタクリル」を意味し、「（メタ）アクリレート」、「（メタ）アクリロイル」についても同様である。また、「（ポリ）ヒドロキシ」とは「ヒドロキシ及び／又はポリヒドロキシ」を意味する。
【００５４】
本発明において「全固形分」とは、着色樹脂組成物中又は後述するインク中に含まれる、溶剤以外の全成分を意味するものとする。
本発明において、重量平均分子量とは、ＧＰＣ（ゲルパーミエーションクロマトグラフィー）によるポリスチレン換算の重量平均分子量（Ｍｗ）をさす。
また、本発明において、「アミン価」とは、特に断りのない限り、有効固形分換算のアミン価を表し、分散剤の固形分１ｇあたりの塩基量と当量のＫＯＨの重量で表される値である。なお、測定方法については後述する。
【００５５】
［着色樹脂組成物］
まず、本発明の着色樹脂組成物について説明する。
本発明の着色樹脂組成物は、少なくとも（Ａ）色材、及び（Ｂ）有機結合剤を含有する着色樹脂組成物において、（Ｂ）有機結合剤として特定の樹脂を含む点に特徴がある。
【００５６】
｛配合成分｝
（Ａ）色材
本発明の着色樹脂組成物に用いられる色材とは、着色樹脂組成物を着色する成分をいう。
【００５７】
色材としては、染顔料が使用できるが、耐熱性、耐光性等の点から顔料が好ましい。顔料としては青色顔料、緑色顔料、赤色顔料、黄色顔料、紫色顔料、オレンジ顔料、ブラウン顔料、黒色顔料等各種の色の顔料を使用することができる。また、その構造としてはアゾ系、フタロシアニン系、キナクリドン系、ベンズイミダゾロン系、イソインドリノン系、ジオキサジン系、インダンスレン系、ペリレン系等の有機顔料の他に種々の無機顔料等も利用可能である。以下、使用できる顔料の具体例をピグメントナンバーで示す。以下に挙げる「Ｃ．Ｉ．ピグメントレッド２」等の用語は、カラーインデックス（Ｃ．Ｉ．）を意味する。
【００５８】
赤色顔料としては、Ｃ．Ｉ．ピグメントレッド１、２、３、４、５、６、７、８、９、１２、１４、１５、１６、１７、２１、２２、２３、３１、３２、３７、３８、４１、４７、４８、４８：１、４８：２、４８：３、４８：４、４９、４９：１、４９：２、５０：１、５２：１、５２：２、５３、５３：１、５３：２、５３：３、５７、５７：１、５７：２、５８：４、６０、６３、６３：１、６３：２、６４、６４：１、６８、６９、８１、８１：１、８１：２、８１：３、８１：４、８３、８８、９０：１、１０１、１０１：１、１０４、１０８、１０８：１、１０９、１１２、１１３、１１４、１２２、１２３、１４４、１４６、１４７、１４９、１５１、１６６、１６８、１６９、１７０、１７２、１７３、１７４、１７５、１７６、１７７、１７８、１７９、１８１、１８４、１８５、１８７、１８８、１９０、１９３、１９４、２００、２０２、２０６、２０７、２０８、２０９、２１０、２１４、２１６、２２０、２２１、２２４、２３０、２３１、２３２、２３３、２３５、２３６、２３７、２３８、２３９、２４２、２４３、２４５、２４７、２４９、２５０、２５１、２５３、２５４、２５５、２５６、２５７、２５８、２５９、２６０、２６２、２６３、２６４、２６５、２６６、２６７、２６８、２６９、２７０、２７１、２７２、２７３、２７４、２７５、２７６を挙げることができる。この中でも、好ましくはＣ．Ｉ．ピグメントレッド４８：１、１２２、１６８、１７７、２０２、２０６、２０７、２０９、２２４、２４２、２５４、さらに好ましくはＣ．Ｉ．ピグメントレッド１７７、２０９、２２４、２５４を挙げることができる。
【００５９】
青色顔料としては、Ｃ．Ｉ．ピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、７９を挙げることができる。この中でも、好ましくはＣ．Ｉ．ピグメントブルー１５、１５：１、１５：２、１５：３、１５：４、１５：６、さらに好ましくはＣ．Ｉ．ピグメントブルー１５：６を挙げることができる。
【００６０】
緑色顔料としては、Ｃ．Ｉ．ピグメントグリーン１、２、４、７、８、１０、１３、１４、１５、１７、１８、１９、２６、３６、４５、４８、５０、５１、５４、５５を挙げることができる。この中でも、好ましくはＣ．Ｉ．ピグメントグリーン７、３６を挙げる
ことができる。
【００６１】
黄色顔料としては、Ｃ．Ｉ．ピグメントイエロー１、１：１、２、３、４、５、６、９、１０、１２、１３、１４、１６、１７、２４、３１、３２、３４、３５、３５：１、３６、３６：１、３７、３７：１、４０、４１、４２、４３、４８、５３、５５、６１、６２、６２：１、６３、６５、７３、７４、７５，８１、８３、８７、９３、９４、９５、９７、１００、１０１、１０４、１０５、１０８、１０９、１１０、１１１、１１６、１１７、１１９、１２０、１２６、１２７、１２７：１、１２８、１２９、１３３、１３４、１３６、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２０８を挙げることができる。この中でも、好ましくはＣ．Ｉ．ピグメントイエロー８３、１１７、１２９、１３８、１３９、１５０、１５４、１５５、１８０、１８５、さらに好ましくはＣ．Ｉ．ピグメントイエロー８３、１３８、１３９、１５０、１８０を挙げることができる。
【００６２】
オレンジ顔料としては、Ｃ．Ｉ．ピグメントオレンジ１、２、５、１３、１６、１７、１９、２０、２１、２２、２３、２４、３４、３６、３８、３９、４３、４６、４８、４９、６１、６２、６４、６５、６７、６８、６９、７０、７１、７２、７３、７４、７５、７７、７８、７９を挙げることができる。この中でも、好ましくは、Ｃ．Ｉ．ピグメントオレンジ３８、７１を挙げることができる。
【００６３】
紫色顔料としては、Ｃ．Ｉ．ピグメントバイオレット１、１：１、２、２：２、３、３：１、３：３、５、５：１、１４、１５、１６、１９、２３、２５、２７、２９、３１、３２、３７、３９、４２、４４、４７、４９、５０を挙げることができる。この中でも、好ましくはＣ．Ｉ．ピグメントバイオレット１９、２３、さらに好ましくはＣ．Ｉ．ピグメントバイオレット２３を挙げることができる。
【００６４】
黒色色材としては、単独の黒色色材、又は赤、緑、青色等の色材を混合してなる黒色色材が使用可能である。これら黒色色材は、無機又は有機の顔料、染料の中から適宜選択することができ、１種単独使用もしくは複数種混合して使用することができる。
【００６５】
単独の黒色色材としては、カーボンブラック、アセチレンブラック、ランプブラック、ボーンブラック、黒鉛、鉄黒、アニリンブラック、シアニンブラック、チタンブラック等が挙げられる。これらの中で、特にカーボンブラック、チタンブラックが遮光率、画像特性の観点から好ましい。カーボンブラックの市販品の例としては、以下のような銘柄が挙げられる。
【００６６】
三菱化学社製：ＭＡ７、ＭＡ８、ＭＡ１１、ＭＡ１００、ＭＡ２２０、ＭＡ２３０、＃５２、＃５０、＃４７、＃４５、＃２７００、＃２６５０、＃２２００、＃１０００、＃９９０、＃９００等。
【００６７】
デグサ社製：Ｐｒｉｎｔｅｘ９５、Ｐｒｉｎｔｅｘ９０、Ｐｒｉｎｔｅｘ８５、Ｐｒｉｎｔｅｘ７５、Ｐｒｉｎｔｅｘ５５、Ｐｒｉｎｔｅｘ４５、Ｐｒｉｎｔｅｘ４０、Ｐｒｉｎｔｅｘ３０、Ｐｒｉｎｔｅｘ３、ＰｒｉｎｔｅｘＡ、ＰｒｉｎｔｅｘＧ、Ｓｐｅｃｉａｌ  Ｂｌａｃｋ５５０、Ｓｐｅｃｉａｌ  Ｂｌａｃｋ３５０、Ｓｐｅｃｉａｌ  Ｂｌａｃｋ２５０、Ｓｐｅｃｉａｌ  Ｂｌａｃｋ１００等。
【００６８】
キャボット社製：Ｍｏｎａｒｃｈ４６０、Ｍｏｎａｒｃｈ４３０、Ｍｏｎａｒｃｈ２８０、Ｍｏｎａｒｃｈ１２０、Ｍｏｎａｒｃｈ８００、Ｍｏｎａｒｃｈ４６３０、ＲＥＧＡＬ９９、ＲＥＧＡＬ９９Ｒ、ＲＥＧＡＬ４１５、ＲＥＧＡＬ４１５Ｒ、ＲＥＧＡＬ２５０、ＲＥＧＡＬ２５０Ｒ、ＲＥＧＡＬ３３０、ＢＬＡＣＫ  ＰＥＡＲＬＳ４８０、ＰＥＡＲＬＳ１３０等。
【００６９】
コロンビヤンカーボン社製：ＲＡＶＥＮ１１、ＲＡＶＥＮ１５、ＲＡＶＥＮ３０、ＲＡＶＥＮ３５、ＲＡＶＥＮ４０、ＲＡＶＥＮ４１０、ＲＡＶＥＮ４２０、ＲＡＶＥＮ４５０、ＲＡＶＥＮ５００、ＲＡＶＥＮ７８０、ＲＡＶＥＮ８５０、ＲＡＶＥＮ８９０Ｈ、ＲＡＶＥＮ１０００、ＲＡＶＥＮ１０２０、ＲＡＶＥＮ１０４０等。
【００７０】
チタンブラックの製造方法としては、二酸化チタンと金属チタンの混合体を還元雰囲気で加熱し還元する方法（特開昭４９−５４３２号公報）、四塩化チタンの高温加水分解で得られた超微細二酸化チタンを水素を含む還元雰囲気中で還元する方法（特開昭５７−２０５３２２号公報）、二酸化チタン又は水酸化チタンをアンモニア存在下で高温還元する方法（特開昭６０−６５０６９号公報、特開昭６１−２０１６１０号公報）、二酸化チタン又は水酸化チタンにバナジウム化合物を付着させ、アンモニア存在下で高温還元する方法（特開昭６１−２０１６１０号公報）などがあるが、これらに限定されるものではない。
【００７１】
チタンブラックの市販品の例としては、三菱マテリアル社製チタンブラック１０Ｓ、１２Ｓ、１３Ｒ、１３Ｍ、１３Ｍ−Ｃなどが挙げられる。
【００７２】
次に、複数色の色材を混合してなる黒色色材について説明する。
混合のベースとなる色材の具体例としては、ビクトリアピュアブルー（４２５９５）、オーラミンＯ（４１０００）、カチロンブリリアントフラビン（ベーシック１３）、ローダミン６ＧＣＰ（４５１６０）、ローダミンＢ（４５１７０）、サフラニンＯＫ７０：１００（５０２４０）、エリオグラウシンＸ（４２０８０）、Ｎｏ．１２０／リオノールイエロー（２１０９０）、リオノールイエローＧＲＯ（２１０９０）、シムラーファーストイエロー８ＧＦ（２１１０５）、ベンジジンイエロー４Ｔ−５６４Ｄ（２１０９５）、シムラーファーストレッド４０１５（１２３５５）、リオノールレッド７Ｂ４４０１（１５８５０）、ファーストゲンブルーＴＧＲ−Ｌ（７４１６０）、リオノールブルーＳＭ（２６１５０）、リオノールブルーＥＳ（ピグメントブルー１５：６）、リオノーゲンレッドＧＤ（ピグメントレッド１６８）、リオノールグリーン２ＹＳ（ピグメントグリーン３６）等が挙げられる（なお、上記の（  ）内の数字は、カラーインデックス（Ｃ．Ｉ．）を意味する）。
【００７３】
また、さらに他の混合使用可能な顔料についてＣ．Ｉ．ナンバーにて示すと、例えば、Ｃ．Ｉ．黄色顔料２０，２４，８６，９３，１０９，１１０，１１７，１２５，１３７，１３８，１４７，１４８，１５３，１５４，１６６、Ｃ．Ｉ．オレンジ顔料３６，４３，５１，５５，５９，６１、Ｃ．Ｉ．赤色顔料９，９７，１２２，１２３，１４９，１６８，１７７，１８０，１９２，２１５，２１６，２１７，２２０，２２３，２２４，２２６，２２７，２２８，２４０、Ｃ．Ｉ．バイオレット顔料１９，２３，２９，３０，３７，４０，５０、Ｃ．Ｉ．青色顔料１５，１５：１，１５：４，２２，６０，６４、Ｃ．Ｉ．緑色顔料７、Ｃ．Ｉ．ブラウン顔料２３，２５，２６等を挙げることができる。
【００７４】
なお、前述のカーボンブラックは、他の黒色又は有色の無機、有機顔料と併用してもよい。ただし、他の顔料は、カーボンブラックより遮光性又は画像特性が低いため、ブラックマトリックス用の場合には自ずと混合比率は制限される。
【００７５】
上述のような色材は１種を単独で用いてもよく、２種以上を併用してもよい。
なお、本発明の着色樹脂組成物は、黒色色材を含み、後述するカラーフィルタのブラックマトリックス形成に用いられる場合に、その優れた画像形成性が顕著となるため、特に好ましい。
【００７６】
（Ｂ）有機結合剤
本発明の着色樹脂組成物に用いられる有機結合剤は、下記（Ｂ−１）〜（Ｂ−３）のいずれかのアルカリ可溶性不飽和樹脂を含む。
（Ｂ−１）  下記一般式（１）で表されるエポキシ化合物（ａ）と不飽和基含有カルボン酸（ｂ）との反応物を、多塩基酸無水物（ｄ）と反応させることにより得られる、酸価が１０ｍｇ−ＫＯＨ／ｇ以上のアルカリ可溶性不飽和樹脂。
（Ｂ−２）  下記一般式（１）で表されるエポキシ化合物（ａ）及び／又は下記一般式（１Ａ）で表されるエポキシ化合物（ａ’）と、不飽和基含有カルボン酸（ｂ）との反応物を、多価アルコール（ｃ）と混合した後、多塩基酸無水物（ｄ）と反応させることにより得られる、酸価が１０ｍｇ−ＫＯＨ／ｇ以上のアルカリ可溶性不飽和樹脂。
（Ｂ−３）  下記一般式（１）で表されるエポキシ化合物（ａ）及び／又は下記一般式（１Ａ）で表されるエポキシ化合物（ａ’）と、不飽和基含有カルボン酸（ｂ）との反応物を、４塩基酸無水物及び／又は２塩基酸無水物と、３塩基酸無水物とを含有する多塩基酸無水物（ｄ）と反応させることにより得られる、酸価が１０ｍｇ−ＫＯＨ／ｇ以上のアルカリ可溶性不飽和樹脂。
【００７７】
【化２７】
2008287246.tif 000015
【００７８】
〔上記一般式（１）において、Ｘは下記一般式（２ａ）又は（２ｂ）で表される連結基を示す。但し、分子構造中に、一つ以上のアダマンタン構造を含む。ｌは、２又は３の整数を示す。
【化２８】
2008287246.tif 000016
（上記一般式（２ａ）及び（２ｂ）において、Ｒ１〜Ｒ４，Ｒ１３〜Ｒ１５は、それぞれ独立に、置換基を有していてもよいアダマンチル基、水素原子、置換基を有していてもよい炭素数１〜１２のアルキル基、又は置換基を有していてもよいフェニル基を示す。
上記一般式（２ａ）及び（２ｂ）において、＊は、一般式（１）におけるグリシジルオキシ基との結合部位を示す。）〕
【００７９】
【化２９】
2008287246.tif 000017
【００８０】
〔上記一般式（１Ａ）において、Ｘ’は下記一般式（３）で表される連結基を示す。但し、分子構造中に、一つ以上のアダマンタン構造を含む。ｌは、２又は３の整数を示す。
【化３０】
2008287246.tif 000018
（上記一般式（３）において、Ｒ５〜Ｒ１２は、それぞれ独立に、水素原子、置換基を有していてもよい炭素数１〜１２のアルキル基、又は置換基を有していてもよいフェニル基を示す。Ｙは、置換基を有していてもよい、アダマンタン構造を含む２価の連結基を示す。
上記一般式（３）において、＊は、一般式（１Ａ）におけるグリシジルオキシ基との結合部位を示す。）〕
【００８１】
＜エポキシ化合物（ａ），（ａ’）＞
上記一般式（３）において、Ｙは、下記一般式（４）又は（５）で表される連結基であることが好ましい。
【００８２】
【化３１】
2008287246.tif 000019
〔式（４）、（５）は置換基を有していても良く、＊は一般式（３）におけるベンゼン環との結合部位を示す。〕
【００８３】
また、上記一般式（２ａ）、（２ｂ）で表されるＸは、アダマンタン構造を２以上４以下有することが好ましい。アダマンタン構造が１では耐現像液性が低下して解像力に劣る傾向がある。
【００８４】
特に、上記一般式（１）で表されるエポキシ化合物（ａ）は、下記一般式（７）で表されることが好ましく、上記一般式（１Ａ）で表されるエポキシ化合物（ａ’）は下記（６）で表されることが好ましい。
【化３２】
2008287246.tif 000020
〔一般式（６）において、Ｒ１６〜Ｒ２３は、それぞれ独立に、水素原子、置換基を有していてもよい炭素数１〜１２のアルキル基、又は置換基を有していてもよいフェニル基を示す。
一般式（７）において、Ｒ２４，Ｒ２５は、それぞれ独立に、置換基を有していてもよいアダマンチル基、水素原子、置換基を有していてもよい炭素数１〜１２のアルキル基、又は置換基を有していてもよいフェニル基を示す。
一般式（６）、（７）に示されるアダマンチル基は置換基を有していても良い。〕
【００８５】
上記一般式（２ａ）、（２ｂ）、（３）、（６）、（７）におけるＲ１〜Ｒ２５の炭素数１〜１２のアルキル基としては、好ましくは炭素数１〜１０のアルキル基が挙げられる。
また、これらのアルキル基が有していても良い置換基としては、ハロゲン原子、水酸基、炭素数１〜１０のアルコキシル基、炭素数２〜１０のアルケニル基、フェニル基、カルボキシル基、スルファニル基、ホスフィノ基、アミノ基、ニトロ基などが挙げられる。
【００８６】
また、上記一般式（２ａ）、（２ｂ）、（３）、（６）、（７）におけるＲ１〜Ｒ２５のフェニル基が有していても良い置換基としては、ハロゲン原子、水酸基、炭素数１〜１０のアルコキシル基、炭素数２〜１０のアルケニル基、フェニル基、カルボキシル基、スルファニル基、ホスフィノ基、アミノ基、ニトロ基などが挙げられる。
【００８７】
また、上記一般式（２ａ）、（２ｂ）におけるＲ１〜Ｒ４、Ｒ１３〜Ｒ１５のアダマンチル基、一般式（３）のＹに含まれるアダマンタン環、一般式（６）におけるアダマンタン環、一般式（７）におけるアダマンチル基、一般式（７）におけるＲ２４、Ｒ２５のアダマンチル基、式（４）、（５）のアダマンタン環が有していても良い置換基としては、ハロゲン原子、水酸基、炭素数１〜１０のアルコキシル基、炭素数２〜１０のアルケニル基、フェニル基、カルボキシル基、スルファニル基、ホスフィノ基、アミノ基、ニトロ基などが挙げられる。
【００８８】
前記一般式（６）において、Ｒ１６〜Ｒ２３は、特に、アルキル基、ハロゲン原子、アルコキシル基、アルケニル基、又はフェニル基であることが好ましい。
【００８９】
また、前記一般式（７）において、Ｒ２４、Ｒ２５は、特に、アルキル基、ハロゲン原子、アルコキシル基、アルケニル基、又はフェニル基であることが好ましい。
【００９０】
一般式（１）に示されるＸ及び一般式（１Ａ）に示されるＸ’の分子量は、２００以上１０００以下であることが好ましい。Ｘ及びＸ’の分子量が２００未満では耐薬品性に劣る傾向があり、１０００を超えると低感度となる可能性がある。
【００９１】
また、一般式（１）で表されるエポキシ化合物（ａ）及び一般式（１Ａ）で表されるエポキシ化合物（ａ’）のエポキシ当量は、２１０以上であることが好ましく、２３０以上であることがより好ましい。また、このエポキシ当量は４５０以下であることが好ましく、４００以下であることがより好ましい。エポキシ化合物（ａ）及びエポキシ化合物（ａ’）のエポキシ当量が２１０未満では耐アルカリ性が不充分となる場合があり、４５０を超えると生成する有機結合剤の感度が低下する傾向がある。
【００９２】
エポキシ化合物（ａ）は、１種を単独で用いても良く、２種以上を組み合わせて用いても良い。また、エポキシ化合物（ａ’）についても、１種を単独で用いても良く、２種以上を組み合わせて用いても良い。エポキシ化合物（ａ）の１種又は２種以上と、エポキシ化合物（ａ’）の１種又は２種以上とを併用しても良い。
【００９３】
エポキシ化合物（ａ）及びエポキシ化合物（ａ’）は、市販のものを用いても良いし、下記のようなフェノール化合物より公知の方法で合成して用いても良い。
【００９４】
【化３３】
2008287246.tif 000021
〔上記一般式（９ａ）、（９ｂ）、（１０）におけるＲ１〜Ｒ１５は、それぞれ一般式（２ａ）、（２ｂ）、（３）におけると同義である。〕
【００９５】
例えば、一般式（９ａ）又は（９ｂ）で表される化合物と、過剰のエピクロルヒドリン、エピブロムヒドリン等のエピハロヒドリンの溶解混合物に、水酸化ナトリウム、水酸化カリウム等のアルカリ金属水酸化物を予め添加し、又は添加しながら２０〜１２０℃の温度で１〜１０時間反応させることにより、一般式（１）におけるＸが前記一般式（２ａ）又は（２ｂ）で表される連結基であるエポキシ化合物（ａ）を得ることができる。
【００９６】
また、一般式（１０）で表される化合物と、過剰のエピクロルヒドリン、エピブロムヒドリン等のエピハロヒドリンの溶解混合物に水酸化ナトリウム、水酸化カリウム等のアルカリ金属水酸化物を予め添加し、又は添加しながら２０〜１２０℃の温度で１〜１０時間反応させることにより、一般式（１Ａ）におけるＸ’が前記一般式（３）で表されるエポキシ化合物（ａ’）を得ることができる。
【００９７】
このエポキシ化合物（ａ）及びエポキシ化合物（ａ’）を得る反応において、アルカリ金属水酸化物として、その水溶液を使用しても良い。その場合、該アルカリ金属水酸化物の水溶液を連続的に反応系内に添加すると共に、減圧下又は常圧下に、連続的に水及びエピハロヒドリンを留出させ、更に分液し、水は除去し、エピハロヒドリンは反応系内に連続的に戻す方法であっても良い。
【００９８】
また、前記一般式（９ａ）、（９ｂ）、又は（１０）で表される化合物とエピハロヒドリンの溶解混合物にテトラメチルアンモニウムクロライド、テトラメチルアンモニウムブロマイド、トリメチルベンジルアンモニウムクロライド等の４級アンモニウム塩を触媒として添加し、５０〜１５０℃で１〜５時間反応させて得られる、一般式（９ａ）、（９ｂ）、又は（１０）で表される化合物のハロヒドリンエーテル化物に、アルカリ金属水酸化物の固体又は水溶液を加え、再び２０〜１２０℃の温度で１〜１０時間反応させて脱ハロゲン化水素（閉環）させる方法でも、一般式（１）で表されるエポキシ化合物（ａ）又は一般式（１Ａ）で表されるエポキシ化合物（ａ’）を製造することができる。
【００９９】
このような反応において使用されるエピハロヒドリンの量は、一般式（９ａ）、（９ｂ）、又は（１０）で表される化合物の水酸基１当量に対し通常１〜２０モル、好ましくは２〜１０モルである。また、アルカリ金属水酸化物の使用量は一般式（９ａ）、（９ｂ）、又は（１０）で表される化合物の水酸基１当量に対し通常０．８〜１５モル、好ましくは０．９〜１１モルである。
【０１００】
上述の反応において、更に、反応を円滑に進行させるためにメタノール、エタノールなどのアルコール類の他、ジメチルスルホン、ジメチルスルホキシド等の非プロトン性極性溶媒などを添加して反応を行っても良い。アルコール類を使用する場合、その使用量はエピハロヒドリンの量に対し２〜２０重量％、好ましくは４〜１５重量％である。また、非プロトン性極性溶媒を用いる場合、その使用量はエピハロヒドリンの量に対し５〜１００重量％、好ましくは１０〜９０重量％である。
【０１０１】
＜不飽和基含有カルボン酸（ｂ）＞
不飽和基含有カルボン酸（ｂ）としては、エチレン性不飽和基を有する不飽和カルボン酸が挙げられ、具体例としては、（メタ）アクリル酸、クロトン酸、ｏ−ビニル安息香酸、ｍ−ビニル安息香酸、ｐ−ビニル安息香酸、ケイヒ酸、α−位がハロアルキル基、アルコキシル基、ハロゲン原子、ニトロ基、又はシアノ基で置換された（メタ）アクリル酸などのモノカルボン酸；２−（メタ）アクリロイロキシエチルコハク酸、２−（メタ）アクリロイロキシエチルアジピン酸、２−（メタ）アクリロイロキシエチルフタル酸、２−（メタ）アクリロイロキシエチルヘキサヒドロフタル酸、２−（メタ）アクリロイロキシエチルマレイン酸、２−（メタ）アクリロイロキシプロピルコハク酸、２−（メタ）アクリロイロキシプロピルアジピン酸、２−（メタ）アクリロイロキシプロピルテトラヒドロフタル酸、２−（メタ）アクリロイロキシプロピルフタル酸、２−（メタ）アクリロイロキシプロピルマレイン酸、２−（メタ）アクリロイロキシブチルコハク酸、２−（メタ）アクリロイロキシブチルアジピン酸、２−（メタ）アクリロイロキシブチルヒドロフタル酸、２−（メタ）アクリロイロキシブチルフタル酸、２−（メタ）アクリロイロキシブチルマレイン酸などの、２塩基酸の（メタ）アクリロイロキシアルキルエステル；（メタ）アクリル酸にε−カプロラクトン、β−プロピオラクトン、γ−ブチロラクトン、δ−バレロラクトン等のラクトン類を付加させたものである単量体；（メタ）アクリル酸ダイマーなどが挙げられる。
また、ペンタエリスリトールトリ（メタ）アクリレート、ジペンタエリスリトールペンタ（メタ）アクリレート、トリメチロールプロパンジアクリレート、グリシジルメタクリレートのアクリル酸付加物、グリシジルメタクリレートのメタクリル酸付加物のような水酸基含有不飽和化合物に無水コハク酸、無水マレイン酸、無水テトラヒドロフタル酸、無水フタル酸などの酸無水物を付加させた化合物も挙げられる。
特に好ましいものは、（メタ）アクリル酸である。
これらは１種を単独で用いても良く、２種以上を混合して用いても良い。
【０１０２】
エポキシ化合物（ａ）及び／又はエポキシ化合物（ａ’）中のエポキシ基と不飽和基含有カルボン酸（ｂ）とを反応させる方法としては公知の手法を用いることができる。例えば、上記エポキシ化合物（ａ）及び／又はエポキシ化合物（ａ’）と不飽和基含有カルボン酸（ｂ）とを、トリエチルアミン、ベンジルメチルアミン等の３級アミン、ドデシルトリメチルアンモニウムクロライド、テトラメチルアンモニウムクロライド、テトラエチルアンモニウムクロライド、ベンジルトリエチルアンモニウムクロライド等の４級アンモニウム塩、ピリジン、トリフェニルホスフィン等を触媒として、有機溶剤中、反応温度５０〜１５０℃で数〜数十時間反応させることにより、エポキシ化合物にカルボン酸を付加することができる。
【０１０３】
該触媒の使用量は、反応原料混合物（エポキシ化合物（ａ）及び／又はエポキシ化合物（ａ’）と不飽和基含有カルボン酸（ｂ）との合計）に対して好ましくは０．０１〜１０重量％、特に好ましくは０．３〜５重量％である。また反応中の重合を防止するために、重合防止剤（例えばメトキノン、ハイドロキノン、メチルハイドロキノン、ｐ−メトキシフェノール、ピロガロール、ｔｅｒｔ−ブチルカテコール、フェノチアジン等）を使用することが好ましく、その使用量は、反応原料混合物に対して好ましくは０．０１〜１０重量％、特に好ましくは０．０３〜５重量％である。
【０１０４】
エポキシ化合物（ａ）及び／又はエポキシ化合物（ａ’）のエポキシ基に不飽和基含有カルボン酸（ｂ）を付加させる割合は、通常９０〜１００モル％である。エポキシ基の残存は保存安定性に悪影響を与えるため、不飽和基含有カルボン酸（ｂ）は、エポキシ化合物（ａ）及び／又はエポキシ化合物（ａ’）のエポキシ基１当量に対して、通常０．８〜１．５当量、特に０．９〜１．１当量の割合で反応を行うことが好ましい。
【０１０５】
＜多価アルコール（ｃ）＞
多価アルコール（ｃ）としては、トリメチロールプロパン、ジトリメチロールプロパン、ペンタエリスリトール、ジペンタエリスリトール、トリメチロールエタン、１，２，３−プロパントリオールの中から選ばれる１種又は２種以上の多価アルコールであることが好ましい。
【０１０６】
多価アルコール（ｃ）を用いることにより、（Ｂ）有機結合剤の分子量を増大させ、分子中に分岐を導入することが出来、分子量と粘度のバランスをとることができる。また、分子中への酸基の導入率を増やすことができ、感度や密着性等のバランスのとれた有機結合剤を得ることができる。多価アルコール（ｃ）の使用量は、少な過ぎると効果が薄く、多過ぎると増粘やゲル化の可能性があるので、エポキシ化合物（ａ）及び／又はエポキシ化合物（ａ’）と不飽和基含有カルボン酸（ｂ）との反応物に対して通常０．０１〜０．５重量倍程度、好ましくは０．０２〜０．２重量倍程度である。
【０１０７】
＜多塩基酸無水物（ｄ）＞
多塩基酸無水物としては、２塩基酸無水物、３塩基酸無水物、４塩基酸無水物等を用いることができる。
【０１０８】
４塩基酸無水物（テトラカルボン酸二無水物）としては公知のものが使用でき、例えば無水ピロメリット酸、ベンゾフェノンテトラカルボン酸二無水物、ビフェニルテトラカルボン酸二無水物、ビフェニルエーテルテトラカルボン酸二無水物等のテトラカルボン酸二無水物等が挙げられる。これらは１種を単独で用いても良く、２種以上を組み合わせて用いても良い。
４塩基酸無水物としては、上記例示化合物の中でも、特にビフェニルテトラカルボン酸無水物が好ましい。
【０１０９】
エポキシ化合物（ａ）及び／又はエポキシ化合物（ａ'）と不飽和基含有カルボン酸（ｂ）との反応物に、多塩基酸無水物として４塩基酸無水物を反応させることにより、架橋反応により分子量が増大する。このため、基板への密着性向上、溶解性の調節、感度やアルカリ耐性の向上等の効果があり好ましい。
【０１１０】
２塩基酸無水物（ジカルボン酸無水物）としては、例えば無水マレイン酸、無水コハク酸、無水イタコン酸、無水フタル酸、テトラヒドロ無水フタル酸、ヘキサヒドロ無水フタル酸、メチルエンドメチレンテトラヒドロ無水フタル酸、無水クロレンド酸、メチルテトラヒドロ無水フタル酸等が挙げられる。中でも、テトラヒドロ無水フタル酸、無水コハク酸が好ましい。これらの２塩基酸無水物は、１種を単独で用いても良く、２種以上を組み合わせて用いても良い。
【０１１１】
エポキシ化合物（ａ）及び／又はエポキシ化合物（ａ'）と不飽和基含有カルボン酸（ｂ）との反応物に、多塩基酸無水物として２塩基酸無水物を反応させることにより、溶解性の調節が容易となり、また基板への密着性が向上するため好ましい。
【０１１２】
３塩基酸無水物（トリカルボン酸無水物）としては、無水トリメリット酸、無水ヘキサヒドロトリメリット酸などが挙げられ、特に無水トリメリット酸、無水ヘキサヒドロトリメリット酸が好ましい。これらの３塩基酸無水物は、１種を単独で用いても良く、２種以上を組み合わせて用いても良い。
【０１１３】
３塩基酸無水物を用いることにより、（Ｂ）有機結合剤の分子量を増大させ、分子中に分岐を導入することができ、分子量と粘度のバランスをとることができる。また、分子中への酸基の導入量を増やすことができ、感度、密着性等のバランスが取れた有機結合剤を得ることができる。
【０１１４】
多塩基酸無水物（ｄ）としては、特に４塩基酸無水物を用いることが好ましく、この場合、４塩基酸無水物の付加率は、エポキシ化合物（ａ）及び／又はエポキシ化合物（ａ’）に、不飽和基含有カルボン酸（ｂ）を付加させたときに生成される水酸基に対し、通常１０〜１００モル％、好ましくは２０〜１００モル％、より好ましくは３０〜１００モル％である。４塩基酸無水物（ｄ）の付加率が少なすぎると、アルカリ可溶性不飽和樹脂の溶解性が不足したり、基板への密着性が不足する場合がある。
【０１１５】
なお、着色樹脂組成物の粘度調節や溶解性調節の点から、上述した４塩基酸無水物の一部を２塩基酸無水物に置き換えることが好ましい。
【０１１６】
４塩基酸無水物と２塩基酸無水物を併用する場合、そのモル比は、２塩基酸無水物：４塩基酸無水物＝９９：１〜２０：８０であることが好ましく、８０：２０〜３０：７０であることがより好ましい。この範囲よりも４塩基酸無水物が少なすぎる場合、得られる塗膜の膜物性が低下する可能性があり、２塩基酸無水物が少なすぎる場合、得られる樹脂溶液の粘度が増大し、取り扱いが困難となる場合がある。
【０１１７】
また、４塩基酸無水物及び／又は２塩基酸無水物と、３塩基酸無水物を併用する場合、３塩基酸無水物の使用量は、少なすぎると効果が薄く、アルカリ耐性低下の可能性があるので、３塩基酸無水物の使用量は、エポキシ化合物（ａ）及び／又はエポキシ化合物（ａ’）に、不飽和基含有カルボン酸（ｂ）を付加させた時に生成される水酸基に対して、通常５〜７０モル％、好ましくは１０〜４０モル％程度である。
【０１１８】
多塩基酸無水物として、４塩基酸無水物及び／又は２塩基酸無水物を用いる場合、或いは、４塩基酸無水物及び／又は２塩基酸無水物と、３塩基酸無水物を用いる場合も、全多塩基酸無水物（ｄ）の付加率は、エポキシ化合物（ａ）及び／又はエポキシ化合物（ａ’）に不飽和基含有カルボン酸（ｂ）を付加させたときに生成される水酸基に対し、通常１０〜１００モル％、好ましくは２０〜１００モル％、より好ましくは３０〜１００モル％である。多塩基酸無水物（ｄ）の付加率が少なすぎると、アルカリ可溶性不飽和樹脂の溶解性が不足したり、基板への密着性が不足する場合がある。
【０１１９】
上記のエポキシ化合物（ａ）及び／又はエポキシ化合物（ａ’）に、不飽和基含有カルボン酸（ｂ）を付加させた後、或いは、上記のエポキシ化合物（ａ）及び／又はエポキシ化合物（ａ’）に、不飽和基含有カルボン酸（ｂ）を付加させ、これに多価アルコール（ｃ）を混合した後、４塩基酸無水物及び／又は２塩基酸無水物、或いは４塩基酸無水物及び／又は２塩基酸無水物と３塩基酸無水物等の多塩基酸無水物（ｄ）を付加させる方法としては、公知の方法を用いることができる。
【０１２０】
その反応温度は通常８０〜１３０℃、好ましくは９０〜１２５℃である。反応温度が１３０℃を超えると、不飽和基の重合が一部起こり、分子量の急激な増大につながる可能性があり、８０℃未満では反応がスムーズに進まず、多塩基酸無水物（ｄ）が残存する可能性がある。
【０１２１】
このようにして得られるアルカリ可溶性不飽和樹脂の酸価は、通常１０ｍｇ−ＫＯＨ／ｇ以上、好ましくは５０ｍｇ−ＫＯＨ／ｇ以上である。このアルカリ可溶性不飽和樹脂の酸価が１０ｍｇ−ＫＯＨ／ｇ未満では現像性が不足する場合がある。また、アルカリ可溶性不飽和樹脂の酸価が過度に高いとアルカリ耐性に問題がある（すなわち、アルカリ性現像液により、パターン表面の粗面化や、膜減りが生じる場合がある。）ので、酸価は２００ｍｇ−ＫＯＨ／ｇ以下であることが好ましく、１５０ｍｇ−ＫＯＨ／ｇ以下であることがより好ましい。
【０１２２】
本発明に係るアルカリ可溶性不飽和樹脂の重量平均分子量は、１，５００以上であることが好ましく、２，０００以上であることがより好ましい。また、２０，０００以下であることが好ましく、１０，０００以下であることがより好ましい。重量平均分子量が小さ過ぎると感度や塗膜強度、アルカリ耐性に問題が生じる可能性があり、大き過ぎると現像性や再溶解性に問題が生じる場合がある。
【０１２３】
本発明の（Ｂ）有機結合剤は、本発明の効果を損なわない範囲で、上述したアルカリ可溶性不飽和樹脂以外の樹脂（以下「その他の有機結合剤」と称す）を含有していても良い。
【０１２４】
その他の有機結合剤としては、特に制限は無いが、例えば特開２００７−２７１７２７号公報、特開２００７−３１６６２０号公報、特開２００７−３３４２９０号公報などに記載のバインダ樹脂などが挙げられる。これらは１種を単独で用いても良く、２種以上を組み合わせて用いても良い。
【０１２５】
（Ｃ）分散剤
本発明の着色樹脂組成物には、（Ａ）色材を微細に分散させ、且つ、その分散状態を安定化させることが重要なため、（Ｃ）分散剤が配合されることが好ましい。
【０１２６】
（Ｃ）分散剤は、（Ａ）色材及び（Ｂ）有機結合剤の双方に親和性を有するものであり、例えばノニオン、カチオン、アニオン等の界面活性剤、高分子分散剤等が挙げられる。中でも高分子分散剤が好ましく、特に１級、２級又は３級アミノ基や、ピリジン、ピリミジン、ピラジン等の含窒素ヘテロ環由来の基等の、塩基性官能基を有する高分子分散剤が好ましい。
【０１２７】
塩基性官能基を有する高分子分散剤として、好ましい化学構造を具体的に例示するならば、例えば、ポリイソシアネート化合物、分子内に水酸基を１個又は２個有する化合物、及び同一分子内に活性水素と３級アミノ基を有する化合物を反応させることによって得られるウレタン系高分子分散剤が挙げられる。
【０１２８】
上述のポリイソシアネート化合物の例としては、パラフェニレンジイソシアネート、２，４−トリレンジイソシアネート、２，６−トリレンジイソシアネート、４，４′−ジフェニルメタンジイソシアネート、ナフタレン−１，５−ジイソシアネート、トリジンジイソシアネート等の芳香族ジイソシアネート、ヘキサメチレンジイソシアネート、リジンメチルエステルジイソシアネート、２，４，４−トリメチルヘキサメチレンジイソシアネート、ダイマー酸ジイソシアネート等の脂肪族ジイソシアネート、イソホロンジイソシアネート、４，４′−メチレンビス（シクロヘキシルイソシアネート）、ω，ω′−ジイソシネートジメチルシクロヘキサン等の脂環族ジイソシアネート、キシリレンジイソシアネート、α，α，α′，α′−テトラメチルキシリレンジイソシアネート等の芳香環を有する脂肪族ジイソシアネート、リジンエステルトリイソシアネート、１，６，１１−ウンデカントリイソシアネート、１，８−ジイソシアネート−４−イソシアネートメチルオクタン、１，３，６−ヘキサメチレントリイソシアネート、ビシクロヘプタントリイソシアネート、トリス（イソシアネートフェニルメタン）、トリス（イソシアネートフェニル）チオホスフェート等のトリイソシアネート、及びこれらの三量体、水付加物、並びにこれらのポリオール付加物等が挙げられる。
ポリイソシアネートとして好ましいのはジイソシアネートの三量体で、最も好ましいのはトリレンジイソシアネートの三量体とイソホロンジイソシアネートの三量体である。これらは単独で用いても良く、併用しても良い。
【０１２９】
イソシアネートの三量体の製造方法としては、前記ジイソシアネート類を適当な三量化触媒、例えば第３級アミン類、ホスフィン類、アルコキシド類、金属酸化物、カルボン酸塩類等を用いてイソシアネート基の部分的な三量化を行い、触媒毒の添加により三量化を停止させた後、未反応のジイソシアネートを溶剤抽出、薄膜蒸留により除去して目的のイソシアヌレート基含有ポリイソシアネートを得る方法が挙げられる。
【０１３０】
同一分子内に水酸基を１個又は２個有する化合物としては、ポリエーテルグリコール、ポリエステルグリコール、ポリカーボネートグリコール、ポリオレフィングリコール等、及びこれらの化合物の片末端水酸基が炭素数１〜２５のアルキル基でアルコキシ化されたもの及びこれら２種類以上の混合物が挙げられる。
【０１３１】
ポリエーテルグリコールとしては、ポリエーテルジオール、ポリエーテルエステルジオール、及びこれらの内２種類以上の混合物が挙げられる。
ポリエーテルジオールとしては、アルキレンオキシドを単独又は共重合させて得られるもの、例えばポリエチレングリコール、ポリプロピレングリコール、ポリエチレン−プロピレングリコール、ポリオキシテトラメチレングリコール、ポリオキシヘキサメチレングリコール、ポリオキシオクタメチレングリコール及びそれらの混合物が挙げられる。
【０１３２】
ポリエーテルエステルジオールとしては、エーテル基含有ジオールもしくは他のグリコールとの混合物を、ジカルボン酸又はその無水物と反応させることにより得られるものか、或いはポリエステルグリコールにアルキレンオキシドを反応させることによって得られるもの、例えばポリ（ポリオキシテトラメチレン）アジペート、等が挙げられる。
ポリエーテルグリコールとして最も好ましいのはポリエチレングリコール、ポリプロピレングリコール、ポリオキシテトラメチレングリコール又はこれらの化合物の片末端水酸基が炭素数１〜２５のアルキル基でアルコキシ化された化合物である。
【０１３３】
ポリエステルグリコールとしては、ジカルボン酸（コハク酸、グルタル酸、アジピン酸、セバシン酸、フマル酸、マレイン酸、フタル酸等）又はそれらの無水物とグリコール（エチレングリコール、ジエチレングリコール、トリエチレングリコール、プロピレングリコール、ジプロピレングリコール、トリプロピレングリコール、１，２−ブタンジオール、１，３−ブタンジオール、１，４−ブタンジオール、２，３−ブタンジオール、３−メチル−１，５−ペンタンジオール、ネオペンチルグリコール、２−メチル−１，３−プロパンジオール、２−メチル−２−プロピル−１，３−プロパンジオール、２−ブチル−２−エチル−１，３−プロパンジオール、１，５−ペンタンジオール、１，６−ヘキサンジオール、２−メチル−２，４−ペンタンジオール、２，２，４−トリメチル−１，３−ペンタンジオール、２−エチル−１，３−ヘキサンジオール、２，５−ジメチル−２，５−ヘキサンジオール、１，８−オクタメチレングリコール、２−メチル−１，８−オクタメチレングリコール、１，９−ノナンジオール等の脂肪族グリコール；ビスヒドロキシメチルシクロヘキサン等の脂環族グリコール；キシリレングリコール、ビスヒドロキシエトキシベンゼン等の芳香族グリコール；Ｎ−メチルジエタノールアミン等のＮ−アルキルジアルカノールアミン等）とを、重縮合させて得られたもの（例えばポリエチレンアジペート、ポリブチレンアジペート、ポリヘキサメチレンアジペート、ポリエチレン／プロピレンアジペート等）、或いは、前記ジオール類又は炭素数１〜２５の１価アルコールを出発物質として用いて得られるポリラクトンジオール又はポリラクトンモノオール（例えばポリカプロラクトングリコール、ポリメチルバレロラクトン）、及びこれらの２種以上の混合物が挙げられる。
ポリエステルグリコールとして最も好ましいのはポリカプロラクトングリコール又は炭素数１〜２５のアルコールを出発物質として得られるポリカプロラクトンである。
【０１３４】
ポリカーボネートグリコールとしては、ポリ（１，６−ヘキシレン）カーボネート、ポリ（３−メチル−１，５−ペンチレン）カーボネート等、ポリオレフィングリコールとしてはポリブタジエングリコール、水素添加型ポリブタジエングリコール、水素添加型ポリイソプレングリコール等が挙げられる。
【０１３５】
同一分子内に水酸基を１個又は２個有する化合物の数平均分子量は、通常３００〜１０，０００、好ましくは５００〜６，０００、さらに好ましくは１，０００〜４，０００である。
【０１３６】
本発明に用いられる、同一分子内に活性水素と３級アミノ基を有する化合物を説明する。活性水素、即ち、酸素原子、窒素原子又はイオウ原子に直接結合している水素原子としては、水酸基、アミノ基、チオール基等の官能基中の水素原子が挙げられ、中でもアミノ基、特に１級アミノ基の水素原子が好ましい。３級アミノ基は特に限定されない。また、３級アミノ基としては、炭素数１〜４のアルキル基を有するアミノ基、又はヘテロ環構造、より具体的には、イミダゾール環又はトリアゾール環が挙げられる。
【０１３７】
このような同一分子内に活性水素と３級アミノ基を有する化合物を例示するならば、Ｎ，Ｎ−ジメチル−１，３−プロパンジアミン、Ｎ，Ｎ−ジエチル−１，３−プロパンジアミン、Ｎ，Ｎ−ジプロピル−１，３−プロパンジアミン、Ｎ，Ｎ−ジブチル−１，３−プロパンジアミン、Ｎ，Ｎ−ジメチルエチレンジアミン、Ｎ，Ｎ−ジエチルエチレンジアミン、Ｎ，Ｎ−ジプロピルエチレンジアミン、Ｎ，Ｎ−ジブチルエチレンジアミン、Ｎ，Ｎ−ジメチル−１，４−ブタンジアミン、Ｎ，Ｎ−ジエチル−１，４−ブタンジアミン、Ｎ，Ｎ−ジプロピル−１，４−ブタンジアミン、Ｎ，Ｎ−ジブチル−１，４−ブタンジアミン等が挙げられる。
【０１３８】
また、３級アミノ基がＮ含有ヘテロ環であるものとして、ピラゾール環、イミダゾール環、トリアゾール環、テトラゾール環、インドール環、カルバゾール環、インダゾール環、ベンズイミダゾール環、ベンゾトリアゾール環、ベンゾオキサゾール環、ベンゾチアゾール環、ベンゾチアジアゾール環等のＮ含有ヘテロ５員環、ピリジン環、ピリダジン環、ピリミジン環、トリアジン環、キノリン環、アクリジン環、イソキノリン環、等のＮ含有ヘテロ６員環が挙げられる。これらのＮ含有ヘテロ環として好ましいものはイミダゾール環又はトリアゾール環である。
【０１３９】
これらのイミダゾール環とアミノ基を有する化合物を具体的に例示するならば、１−（３−アミノプロピル）イミダゾール、ヒスチジン、２−アミノイミダゾール、１−（２−アミノエチル）イミダゾール等が挙げられる。また、トリアゾール環とアミノ基を有する化合物を具体的に例示するならば、３−アミノ−１，２，４−トリアゾール、５−（２−アミノ−５−クロロフェニル）−３−フェニル−１Ｈ−１，２，４−トリアゾール、４−アミノ−４Ｈ−１，２，４−トリアゾール−３，５−ジオール、３−アミノ−５−フェニル−１Ｈ−１，３，４−トリアゾール、５−アミノ−１，４−ジフェニル−１，２，３−トリアゾール、３−アミノ−１−ベンジル−１Ｈ−２，４−トリアゾール等が挙げられる。
【０１４０】
なかでも、Ｎ，Ｎ−ジメチル−１，３−プロパンジアミン、Ｎ，Ｎ−ジエチル−１，３−プロパンジアミン、１−（３−アミノプロピル）イミダゾール、３−アミノ−１，２，４−トリアゾールが好ましい。
【０１４１】
分散剤原料の配合比率は、ポリイソシアネート化合物１００重量部に対し、同一分子内に水酸基を１個又は２個有する数平均分子量３００〜１０，０００の化合物が、通常１０〜２００重量部、好ましくは２０〜１９０重量部、さらに好ましくは３０〜１８０重量部であり、同一分子内に活性水素と３級アミノ基を有する化合物は、通常０．２〜２５重量部、好ましくは０．３〜２４重量部である。
【０１４２】
塩基性官能基を有する高分子分散剤のゲルパーミュエーションクロマトグラフィー（ＧＰＣ）測定によるポリスチレン換算の重量平均分子量（Ｍｗ）は、通常１，０００〜２００，０００、好ましくは２，０００〜１００，０００、より好ましくは３，０００〜５０，０００である。塩基性官能基を有する高分子分散剤の分子量が１，０００未満では分散性及び分散安定性が劣る場合があり、２００，０００を超えると溶解性が低下し分散性が劣ると同時に反応の制御が困難となる可能性がある。
【０１４３】
ウレタン系高分子分散剤は、公知のポリウレタン樹脂の製造方法に従って製造される。
ウレタン系高分子分散剤を製造する際の溶媒としては、通常、アセトン、メチルエチルケトン、メチルイソブチルケトン、シクロペンタノン、シクロヘキサノン、イソホロン等のケトン類、酢酸エチル、酢酸ブチル、酢酸セロソルブ等のエステル類、ベンゼン、トルエン、キシレン、ヘキサン等の炭化水素類、ダイアセトンアルコール、イソプロパノール、第二ブタノール、第三ブタノール等一部のアルコール類、塩化メチレン、クロロホルム等の塩化物、テトラヒドロフラン、ジエチルエーテル等のエーテル類、ジメチルホルムアミド、Ｎ−メチルピロリドン、ジメチルスルホキサイド等の非プロトン性極性溶媒等が用いられる。
【０１４４】
また触媒としては、一般的なウレタン化反応触媒が用いられ、具体的には例えば、ジブチルチンジラウレート、ジオクチルチンジラウレート、ジブチルチンジオクトエート、スタナスオクトエート等の錫系、鉄アセチルアセトナート、塩化第二鉄等の鉄系、トリエチルアミン、トリエチレンジアミン等の３級アミン系等の１種又は２種以上が挙げられる。
【０１４５】
同一分子内に活性水素と３級アミノ基を有する化合物の使用量は、得られる高分子分散剤のアミン価で１〜１００ｍｇ−ＫＯＨ／ｇの範囲となるように制御するのが好ましい。このアミン価はより好ましくは５〜９５ｍｇ−ＫＯＨ／ｇの範囲である。
【０１４６】
なお、分散剤のアミン価は、分散剤試料中の溶剤を除いた固形分１ｇあたりの塩基量と当量のＫＯＨの重量で表し、次の方法により測定する。
１００ｍＬのビーカーに分散剤試料の０．５〜１．５ｇを精秤し、５０ｍＬの酢酸で溶解する。ｐＨ電極を備えた自動滴定装置を使って、この溶液を０．１ｍｏｌ／Ｌ  ＨＣＬＯ４酢酸溶液にて中和滴定する。滴定ｐＨ曲線の変曲点を滴定終点とし、次式によりアミン価を求める。
アミン価［ｍｇ−ＫＯＨ／ｇ］＝（５６１×Ｖ）／（Ｗ×Ｓ）
（但し、Ｗ：分散剤試料秤取量  ［ｇ］、Ｖ：滴定終点での滴定量［ｍＬ］、Ｓ：分散剤試料の固形分濃度［ｗｔ％］を表す。）
【０１４７】
アミン価が上記範囲より小さいと、分散能力が低下する傾向があり、また、上記範囲を超えると着色樹脂組成物の現像性が低下しやすくなる。
【０１４８】
なお、以上の反応で得られたウレタン系高分子分散剤分子中にイソシアネート基が残存する場合には、該イソシアネート基をアルコールやアミノ化合物と反応させることにより、分散剤の経時安定性が高くなるので好ましい。
【０１４９】
（Ｄ）光重合開始剤
本発明の着色樹脂組成物は、上記成分に加えて更に（Ｄ）光重合開始剤を含有する感光性着色樹脂組成物を提供する。
光重合開始剤（Ｄ）は、通常、加速剤及び必要に応じて添加される増感色素等の付加剤との混合物（光重合開始剤系）として用いられる。光重合開始剤系は、光を直接吸収し、或いは光増感されて分解反応又は水素引き抜き反応を起こし、重合活性ラジカルを発生する成分である。
【０１５０】
光重合開始剤としては、例えば、特開昭５９−１５２３９６号公報、特開昭６１−１５１１９７号各公報に記載のチタノセン化合物を含むメタロセン化合物；特開２０００−５６１１８号公報に記載のヘキサアリールビイミダゾール誘導体；特開平１０−３９５０３号公報記載のハロメチル化オキサジアゾール誘導体；ハロメチル−ｓ−トリアジン誘導体、Ｎ−フェニルグリシン等のＮ−アリール−α−アミノ酸類、Ｎ−アリール−α−アミノ酸塩類、Ｎ−アリール−α−アミノ酸エステル類等のラジカル活性剤、α−アミノアルキルフェノン系化合物；特開２０００−８００６８号公報、特開２００６−３６７５０号公報等に記載されているオキシムエステル系化合物等が挙げられる。
【０１５１】
具体的には、例えば、チタノセン誘導体類としては、ジシクロペンタジエニルチタニウムジクロライド、ジシクロペンタジエニルチタニウムビスフェニル、ジシクロペンタジエニルチタニウムビス（２，３，４，５，６−ペンタフルオロフェニ−１−イル）、ジシクロペンタジエニルチタニウムビス（２，３，５，６−テトラフルオロフェニ−１−イル）、ジシクロペンタジエニルチタニウムビス（２，４，６−トリフルオロフェニ−１−イル）、ジシクロペンタジエニルチタニウムジ（２，６−ジフルオロフェニ−１−イル）、ジシクロペンタジエニルチタニウムジ（２，４−ジフルオロフェニ−１−イル）、ジ（メチルシクロペンタジエニル）チタニウムビス（２，３，４，５，６−ペンタフルオロフェニ−１−イル）、ジ（メチルシクロペンタジエニル）チタニウムビス（２，６−ジフルオロフェニ−１−イル）、ジシクロペンタジエニルチタニウム〔２，６−ジ−フルオロ−３−（ピロ−１−イル）−フェニ−１−イル〕等が挙げられる。
【０１５２】
また、ビイミダゾール誘導体類としては、２−（２’−クロロフェニル）−４，５−ジフェニルイミダゾール２量体、２−（２’−クロロフェニル）−４，５−ビス（３’−メトキシフェニル）イミダゾール２量体、２−（２’−フルオロフェニル）−４，５−ジフェニルイミダゾール２量体、２−（２’−メトキシフエニル）−４，５−ジフェニルイミダゾール２量体、（４’−メトキシフエニル）−４，５−ジフェニルイミダゾール２量体等が挙げられる。
【０１５３】
また、ハロメチル化オキサジアゾール誘導体類としては、２−トリクロロメチル−５−（２’−ベンゾフリル）−１，３，４−オキサジアゾール、２−トリクロロメチル−５−〔β−（２’−ベンゾフリル）ビニル〕−１，３，４−オキサジアゾール、２−トリクロロメチル−５−〔β−（２’−（６''−ベンゾフリル）ビニル）〕−１，３，４−オキサジアゾール、２−トリクロロメチル−５−フリル−１，３，４−オキサジアゾール等が挙げられる。
【０１５４】
また、ハロメチル−ｓ−トリアジン誘導体類としては、２−（４−メトキシフェニル）−４，６−ビス（トリクロロメチル）−ｓ−トリアジン、２−（４−メトキシナフチル）−４，６−ビス（トリクロロメチル）−ｓ−トリアジン、２−（４−エトキシナフチル）−４，６−ビス（トリクロロメチル）−ｓ−トリアジン、２−（４−エトキシカルボニルナフチル）−４，６−ビス（トリクロロメチル）−ｓ−トリアジン等が挙げられる。
【０１５５】
また、α−アミノアルキルフェノン誘導体類としては、２−メチル−１〔４−（メチルチオ）フェニル〕−２−モルフォリノプロパン−１−オン、２−ベンジル−２−ジメチルアミノ−１−（４−モルフォリノフェニル）−ブタノン−１、２−ベンジル−２−ジメチルアミノ−１−（４−モルフォリノフェニル)ブタン−１−オン、４−ジメチルアミノエチルベンゾエ−ト、４−ジメチルアミノイソアミルベンゾエ−ト、４−ジエチルアミノアセトフェノン、４−ジメチルアミノプロピオフェノン、２−エチルヘキシル−１，４−ジメチルアミノベンゾエート、２，５−ビス（４−ジエチルアミノベンザル)シクロヘキサノン、７−ジエチルアミノ−３−（４−ジエチルアミノベンゾイル）クマリン、４−（ジエチルアミノ）カルコン等が挙げられる。
【０１５６】
また、オキシムエステル系誘導体類としては、例えば以下の化合物などが挙げられる。
【０１５７】
【化３４】
2008287246.tif 000022
【０１５８】
【化３５】
2008287246.tif 000023
【０１５９】
【化３６】
2008287246.tif 000024
【０１６０】
【化３７】
2008287246.tif 000025
【０１６１】
【化３８】
2008287246.tif 000026
【０１６２】
その他に、ベンゾインメチルエーテル、ベンゾインフェニルエーテル、ベンゾインイソブチルエーテル、ベンゾインイソプロピルエーテル等のベンゾインアルキルエーテル類；２−メチルアントラキノン、２−エチルアントラキノン、２−ｔ−ブチルアントラキノン、１−クロロアントラキノン等のアントラキノン誘導体類；ベンゾフェノン、ミヒラーズケトン、２−メチルベンゾフェノン、３−メチルベンゾフェノン、４−メチルベンゾフェノン、２−クロロベンゾフェノン、４−ブロモベンゾフェノン、２−カルボキシベンゾフェノン等のベンゾフェノン誘導体類；２，２−ジメトキシ−２−フェニルアセトフェノン、２，２−ジエトキシアセトフェノン、１−ヒドロキシシクロへキシルフェニルケトン、α−ヒドロキシ−２−メチルフェニルプロパノン、１−ヒドロキシ−１−メチルエチル−（ｐ−イソプロピルフェニル）ケトン、１−ヒドロキシ−１−（ｐ−ドデシルフェニル）ケトン、２−メチル−（４’−メチルチオフェニル）−２−モルホリノ−１−プロパノン、１，１，１−トリクロロメチル−（ｐ−ブチルフェニル）ケトン等のアセトフェノン誘導体類；チオキサントン、２−エチルチオキサントン、２−イソプロピルチオキサントン、２−クロロチオキサントン、２，４−ジメチルチオキサントン、２，４−ジエチルチオキサントン、２，４−ジイソプロピルチオキサントン等のチオキサントン誘導体類；ｐ−ジメチルアミノ安息香酸エチル、ｐ−ジエチルアミノ安息香酸エチル等の安息香酸エステル誘導体類；９−フェニルアクリジン、９−（ｐ−メトキシフェニル）アクリジン等のアクリジン誘導体類；９，１０−ジメチルベンズフェナジン等のフェナジン誘導体類；ベンズアンスロン等のアンスロン誘導体類等も挙げられる。
【０１６３】
これらの光重合開始剤の中では、感度の点からオキシムエステル系誘導体類が特に好ましい。
【０１６４】
光重合開始剤系成分を構成する加速剤としては、例えば、Ｎ，Ｎ−ジメチルアミノ安息香酸エチルエステル等のＮ，Ｎ−ジアルキルアミノ安息香酸アルキルエステル、２−メルカプトベンゾチアゾール、２−メルカプトベンゾオキサゾール、２−メルカプトベンゾイミダゾール等の複素環を有するメルカプト化合物又は脂肪族多官能メルカプト化合物等が用いられる。
【０１６５】
これら光重合開始剤及び加速剤は、それぞれ単独で用いても良く、併用しても良い。
【０１６６】
具体的な光重合開始剤系成分としては、例えば、「ファインケミカル」（１９９１年、３月１日号、ｖｏｌ．２０、Ｎｏ．４）の第１６〜２６頁に記載されている、ジアルキルアセトフェノン系、ベンゾイン、チオキサントン誘導体等のほか、特開昭５８−４０３０２３号公報、特公昭４５−３７３７７号公報等に記載されている、ヘキサアリールビイミダゾール系、Ｓ−トリハロメチルトリアジン系、特開平４−２２１９５８号公報、特開平４−２１９７５６号公報等に記載されている、チタノセンとキサンテン色素、アミノ基又はウレタン基を有する付加重合可能なエチレン性飽和二重結合含有化合物を組み合わせた系、等が挙げられる。
【０１６７】
光重合開始剤系成分には、必要に応じて、感応感度を高める目的で、画像露光光源の波長に応じた増感色素を配合させることができる。これら増感色素としては、特開平４−２２１９５８号、同４−２１９７５６号公報に記載のキサンテン色素、特開平３−２３９７０３号、同５−２８９３３５号公報に記載の複素環を有するクマリン色素、特開平３−２３９７０３号、同５−２８９３３５号に記載の３−ケトクマリン化合物、特開平６−１９２４０号公報に記載のピロメテン色素、その他、特開昭４７−２５２８号、同５４−１５５２９２号、特公昭４５−３７３７７号、特開昭４８−８４１８３号、同５２−１１２６８１号、同５８−１５５０３号、同６０−８８００５号、同５９−５６４０３号、特開平２−６９号、特開昭５７−１６８０８８号、特開平５−１０７７６１号、特開平５−２１０２４０号、特開平４−２８８８１８号公報に記載のジアルキルアミノベンゼン骨格を有する色素等を挙げることができる。
【０１６８】
これらの増感色素のうち好ましいものは、アミノ基含有増感色素であり、更に好ましいものは、アミノ基及びフェニル基を同一分子内に有する化合物である。特に、好ましいのは、例えば、４，４’−ジメチルアミノベンゾフェノン、４，４’−ジエチルアミノベンゾフェノン、２−アミノベンゾフェノン、４−アミノベンゾフェノン、４，４’−ジアミノベンゾフェノン、３，３’−ジアミノベンゾフェノン、３，４−ジアミノベンゾフェノン等のベンゾフェノン系化合物；２−（ｐ−ジメチルアミノフェニル）ベンゾオキサゾール、２−（ｐ−ジエチルアミノフェニル）ベンゾオキサゾール、２−（ｐ−ジメチルアミノフェニル）ベンゾ［４，５］ベンゾオキサゾール、２−（ｐ−ジメチルアミノフェニル）ベンゾ［６，７］ベンゾオキサゾール、２，５−ビス（ｐ−ジエチルアミノフェニル）１，３，４−オキサゾール、２−（ｐ−ジメチルアミノフェニル）ベンゾチアゾール、２−（ｐ−ジエチルアミノフェニル）ベンゾチアゾール、２−（ｐ−ジメチルアミノフェニル）ベンズイミダゾール、２−（ｐ−ジエチルアミノフェニル）ベンズイミダゾール、２，５−ビス（ｐ−ジエチルアミノフェニル）１，３，４−チアジアゾール、（ｐ−ジメチルアミノフェニル）ピリジン、（ｐ−ジエチルアミノフェニル）ピリジン、（ｐ−ジメチルアミノフェニル）キノリン、（ｐ−ジエチルアミノフェニル）キノリン、（ｐ−ジメチルアミノフェニル）ピリミジン、（ｐ−ジエチルアミノフェニル）ピリミジン等のｐ−ジアルキルアミノフェニル基含有化合物等である。
このうち最も好ましいものは、４，４’−ジアルキルアミノベンゾフェノンである。
増感色素もまた１種を単独で用いても良く、２種以上を混合して用いても良い。
【０１６９】
（Ｅ）単量体
本発明の着色樹脂組成物において単量体は必須の成分ではないが、使用することが好ましい。
【０１７０】
本発明で用いる単量体としては、エチレン性不飽和基を一個以上有する化合物（以下、エチレン性化合物という）が使用される。具体的には、脂肪族（ポリ）ヒドロキシ化合物と不飽和カルボン酸とのエステル；芳香族（ポリ）ヒドロキシ化合物と不飽和カルボン酸とのエステル；不飽和カルボン酸と多価カルボン酸と脂肪族ポリヒドロキシ化合物により得られるエステル；芳香族ポリヒドロキシ化合物の、エチレンオキシド又はプロピレンオキシド付加物と、不飽和カルボン酸とのエステル化反応物；脂肪族ポリヒドロキシ化合物の、エチレンオキシド又はプロピレンオキシド付加物と、不飽和カルボン酸とのエステル化反応物；カプロラクトン変性多価アルコールと不飽和カルボン酸とのエステル；多価アルコールと多価イソシアナートと不飽和カルボン酸との反応物；スチリル末端化合物；含リン酸不飽和化合物；ポリエポキシと不飽和カルボン酸との付加物、等が挙げられる。
【０１７１】
これらのうち、脂肪族（ポリ）ヒドロキシ化合物と不飽和カルボン酸とのエステルとしては、具体的には、エチレングリコールジアクリレート、トリエチレングリコールジアクリレート、ネオペンチルグリコールジアクリレート、ヘキサンジオールジアクリレート、トリメチロールプロパントリアクリレート、トリメチロールエタントリアクリレート、ペンタエリスリトールジアクリレート、ペンタエリスリトールトリアクリレート、ペンタエリスリトールテトラアクリレート、ジペンタエリスリトールテトラアクリレート、ジペンタエリスリトールペンタアクリレート、ジペンタエリスリトールヘキサアクリレート、グリセロールアクリレート等のアクリル酸エステル、これら例示化合物のアクリレートをメタクリレートに代えたメタクリル酸エステル、同様にイタコネートに代えたイタコン酸エステル、クロトネートに代えたクロトン酸エステルもしくはマレエートに代えたマレイン酸エステル等が挙げられる。
【０１７２】
芳香族（ポリ）ヒドロキシ化合物と不飽和カルボン酸とのエステルとしては、ハイドロキノンジアクリレート、ハイドロキノンジメタクリレート、レゾルシンジアクリレート、レゾルシンジメタクリレート、ピロガロールトリアクリレート等が挙げられる。
【０１７３】
不飽和カルボン酸と多価カルボン酸及び多価ヒドロキシ化合物とのエステル化反応により得られるエステルとしては必ずしも単一物では無いが代表的な具体例としては、（メタ）アクリル酸、フタル酸及びエチレングリコールの縮合物、（メタ）アクリル酸、マレイン酸及びジエチレングリコールの縮合物、（メタ）アクリル酸、テレフタル酸及びペンタエリスリトールの縮合物、（メタ）アクリル酸、アジピン酸、ブタンジオール及びグリセリンの縮合物等が挙げられる。
【０１７４】
その他本発明に用いられるエチレン性化合物の例としては、エチレンビスアクリルアミド等のアクリルアミド類；フタル酸ジアリル等のアリルエステル類；ジビニルフタレート等のビニル基含有化合物なども有用である。
【０１７５】
以上挙げたエチレン性化合物の中で、（メタ）アクリロイル基を有するものが好ましく、アクリロイル基を有するものがさらに好ましい。特に好ましい化合物としては、トリメチロールプロパントリアクリレート、トリメチロールエタントリアクリレート、ペンタエリスリトールジアクリレート、ペンタエリスリトールトリアクリレート、ペンタエリスリトールテトラアクリレート、ジペンタエリスリトールテトラアクリレート、ジペンタエリスリトールペンタアクリレート、ジペンタエリスリトールヘキサアクリレート等が挙げられる。
【０１７６】
これらの（Ｅ）単量体は１種を単独で用いてもよく、２種以上を併用してもよい。
【０１７７】
（Ｆ）溶剤
本発明の着色樹脂組成物は、通常、（Ａ）色材、（Ｂ）有機結合剤、（Ｃ）分散剤と、必要に応じて配合される（Ｄ）光重合開始剤、（Ｅ）単量体や後述の（Ｇ）その他の成分を溶剤に溶解又は分散した状態で使用される。
【０１７８】
（Ｆ）溶剤としては、着色樹脂組成物を構成する各成分を溶解又は分散させることができるものであって、沸点が１００〜３００℃の範囲のものを選択するのが好ましい。より好ましくは１２０〜２８０℃の沸点をもつ溶剤である。
【０１７９】
このような溶剤としては、例えば、次のようなものが挙げられる。
【０１８０】
エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコールモノエチルエーテル、プロピレングリコールモノ−ｎ−ブチルエーテル、プロピレングリコール−ｔ−ブチルエーテル、ジエチレングリコールモノメチルエーテル、ジエチレングリコールモノエチルエーテル、ジエチレングリコールモノ−ｎ−ブチルエーテル、メトキシメチルペンタノール、ジプロピレングリコールモノエチルエーテル、ジプロピレングリコールモノメチルエーテル、３−メチル−３−メトキシブタノール、トリエチレングリコールモノメチルエーテル、トリエチレングリコールモノエチルエーテル、トリプロピレングリコールメチルエーテルのようなグリコールモノアルキルエーテル類；
エチレングリコールジメチルエーテル、エチレングリコールジエチルエーテル、ジエチレングリコールジメチルエーテル、ジエチレングリコールジエチルエーテル、ジエチレングリコールジプロピルエーテル、ジエチレングリコールジブチルエーテル、ジプロピレングリコールジメチルエーテルのようなグリコールジアルキルエーテル類；
【０１８１】
エチレングリコールモノメチルエーテルアセテート、エチレングリコールモノエチルエーテルアセテート、エチレングリコールモノ−ｎ−ブチルエーテルアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、メトキシブチルアセテート、３−メトキシブチルアセテート、メトキシペンチルアセテート、ジエチレングリコールモノメチルエーテルアセテート、ジエチレングリコールモノエチルエーテルアセテート、ジエチレングリコールモノ−ｎ−ブチルエーテルアセテート、ジプロピレングリコールモノメチルエーテルアセテート、トリエチレングリコールモノメチルエーテルアセテート、トリエチレングリコールモノエチルエーテルアセテート、３−メチル−３−メトキシブチルアセテートのようなグリコールアルキルエーテルアセテート類；
エチレングリコールジアセテート、１，３−ブチレングリコールジアセテート、１，６−ヘキサノールジアセテートなどのグリコールジアセテート類；
シクロヘキサノールアセテートなどのアルキルアセテート類；
【０１８２】
アミルエーテル、ジエチルエーテル、ジプロピルエーテル、ジイソプロピルエーテル、ジブチルエーテル、ジアミルエーテル、エチルイソブチルエーテル、ジヘキシルエーテルのようなエーテル類；
アセトン、メチルエチルケトン、メチルアミルケトン、メチルイソプロピルケトン、メチルイソアミルケトン、ジイソプロピルケトン、ジイソブチルケトン、メチルイソブチルケトン、シクロヘキサノン、エチルアミルケトン、メチルブチルケトン、メチルヘキシルケトン、メチルノニルケトン、メトキシメチルペンタノンのようなケトン類；
【０１８３】
エタノール、プロパノール、ブタノール、ヘキサノール、シクロヘキサノール、エチレングリコール、プロピレングリコール、ブタンジオール、ジエチレングリコール、ジプロピレングリコール、トリエチレングリコール、メトキシメチルペンタノール、グリセリン、ベンジルアルコールのような１価又は多価アルコール類；
ｎ−ペンタン、ｎ−オクタン、ジイソブチレン、ｎ−ヘキサン、ヘキセン、イソプレン、ジペンテン、ドデカンのような脂肪族炭化水素類；
シクロヘキサン、メチルシクロヘキサン、メチルシクロヘキセン、ビシクロヘキシルのような脂環式炭化水素類；
【０１８４】
ベンゼン、トルエン、キシレン、クメンのような芳香族炭化水素類；
アミルホルメート、エチルホルメート、酢酸エチル、酢酸ブチル、酢酸プロピル、酢酸アミル、メチルイソブチレート、エチレングリコールアセテート、エチルプロピオネート、プロピルプロピオネート、酪酸ブチル、酪酸イソブチル、イソ酪酸メチル、エチルカプリレート、ブチルステアレート、エチルベンゾエート、３−エトキシプロピオン酸メチル、３−エトキシプロピオン酸エチル、３−メトキシプロピオン酸メチル、３−メトキシプロピオン酸エチル、３−メトキシプロピオン酸プロピル、３−メトキシプロピオン酸ブチル、γ−ブチロラクトンのような鎖状又は環状エステル類；
３−メトキシプロピオン酸、３−エトキシプロピオン酸のようなアルコキシカルボン酸類；
ブチルクロライド、アミルクロライドのようなハロゲン化炭化水素類；
メトキシメチルペンタノンのようなエーテルケトン類；
アセトニトリル、ベンゾニトリルのようなニトリル類等：
【０１８５】
上記に該当する市販の溶剤としては、ミネラルスピリット、バルソル＃２、アプコ＃１８ソルベント、アプコシンナー、ソーカルソルベントＮｏ．１及びＮｏ．２、ソルベッソ＃１５０、シェルＴＳ２８  ソルベント、カルビトール、エチルカルビトール、ブチルカルビトール、メチルセロソルブ、エチルセロソルブ、エチルセロソルブアセテート、メチルセロソルブアセテート、ジグライム（いずれも商品名）などが挙げられる。
【０１８６】
これらの溶剤は、単独で用いてもよく、２種以上を併用してもよい。
【０１８７】
（フォトリソグラフィー法にてカラーフィルタの画素またはブラックマトリックスを形成する場合の溶剤）
フォトリソグラフィー法にてカラーフィルタの画素またはブラックマトリックスを形成する場合、溶剤としては沸点が１００〜２００℃（圧力１０１３．２５［ｈＰａ］条件下。以下、沸点に関しては全て同様。）の範囲のものを選択するのが好ましい。より好ましくは１２０〜１７０℃の沸点をもつものである。
上記溶剤中、塗布性、表面張力などのバランスが良く、組成物中の構成成分の溶解度が比較的高い点からは、グリコールアルキルエーテルアセテート類が好ましい。
【０１８８】
また、グリコールアルキルエーテルアセテート類は、単独で使用してもよいが、他の溶剤を併用してもよい。併用する溶剤として、特に好ましいのはグリコールモノアルキルエーテル類である。中でも、特に組成物中の構成成分の溶解性からプロピレングリコールモノメチルエーテルが好ましい。なお、グリコールモノアルキルエーテル類は極性が高く、添加量が多すぎると顔料が凝集しやすく、後に得られる着色樹脂組成物の粘度が上がっていくなどの保存安定性が低下する傾向があるので、溶剤中のグリコールモノアルキルエーテル類の割合は５重量％〜３０重量％が好ましく、５重量％〜２０重量％がより好ましい。
【０１８９】
また、１５０℃以上の沸点をもつ溶剤（以下「高沸点溶剤」と称す場合がある。）を併用することも好ましい。このような高沸点溶剤を併用することにより、着色樹脂組成物は乾きにくくなるが、組成物中における顔料の均一な分散状態が、急激な乾燥により破壊されることを防止する効果がある。すなわち、例えばスリットノズル先端における、色材などの析出・固化による異物欠陥の発生を防止する効果がある。このような効果が高い点から、上述の各種溶剤の中でも、特にジエチレングリコールモノ−ｎ−ブチルエーテル、ジエチレングリコールモノ−ｎ−ブチルエーテルアセテート、ジエチレングリコールモノエチルエーテルアセテートが好ましい。
【０１９０】
溶剤中の高沸点溶剤の含有割合は、３重量％〜５０重量％が好ましく、５重量％〜４０重量％がより好ましく、５重量％〜３０重量％が特に好ましい。高沸点溶剤の量が少なすぎると、例えばスリットノズル先端で色材などが析出・固化して異物欠陥を惹き起こす可能性があり、また多すぎると組成物の乾燥温度が遅くなり、後述するカラーフィルタ製造工程における、減圧乾燥プロセスのタクト不良や、プリベークのピン跡といった問題を惹き起こすことが懸念される。
【０１９１】
なお沸点１５０℃以上の高沸点溶剤が、グリコールアルキルエーテルアセテート類であってもよく、またグリコールアルキルエーテル類であってもよく、この場合は、沸点１５０℃以上の高沸点溶剤を別途含有させなくてもかまわない。
好ましい高沸点溶剤として、例えば前述の各種溶剤の中ではジエチレングリコールモノ−ｎ−ブチルエーテルアセテート、ジエチレングリコールモノエチルエーテルアセテート、ジプロピレングリコールメチルエーテルアセテート、１，３−ブチレングリコールジアセテート、１，６−ヘキサノールジアセテート、トリアセチンなどが挙げられる。
【０１９２】
（インクジェット法にてカラーフィルタの画素を形成する場合の溶剤）
インクジェット法にてカラーフィルタの画素を形成する場合、溶剤としては、沸点が、通常１３０℃以上３００℃以下、好ましくは１５０℃以上２８０℃以下のものが適当である。溶剤の沸点が低すぎると、得られる塗膜の均一性が不良になる傾向がある。逆に溶剤の沸点が高すぎると、後述するように、着色樹脂組成物の乾燥抑制の効果は高いが、熱焼成後においても塗膜中に残留溶剤が多く存在し、品質上の不具合を生じたり、真空乾燥などでの乾燥時間が長くなり、タクトタイムを増大させるなどの不具合を生じたりする場合がある。
また、溶剤の蒸気圧は、得られる塗膜の均一性の観点から、通常１０ｍｍＨｇ以下、好ましくは５ｍｍＨｇ以下、より好ましくは１ｍｍＨｇ以下のものが使用できる。
【０１９３】
なお、インクジェット法によるカラーフィルタ製造において、ノズルから発せられるインクは数〜数十ｐＬと非常に微細であるため、ノズル口周辺あるいは画素バンク内に着弾する前に、溶剤が蒸発してインクが濃縮・乾固する傾向がある。これを回避するためには、着色樹脂組成物に含まれる溶剤の沸点は高い方が好ましく、具体的には、着色樹脂組成物は、沸点１８０℃以上の溶剤を含むことが好ましい。より好ましくは、着色樹脂組成物は、沸点が２００℃以上、特に好ましくは沸点が２２０℃以上である溶剤を含有する。また、沸点１８０℃以上である高沸点溶剤は、後述するインク及び／又はカラーフィルタ用着色樹脂組成物に含まれる全溶剤中、５０重量％以上であることが好ましく、７０重量％以上がより好ましく、９０重量％以上が最も好ましい。全溶剤中の沸点１８０℃以上の高沸点溶剤の割合が５０重量％未満である場合には、液滴からの溶剤の蒸発防止効果が十分に発揮されない場合もある。
【０１９４】
沸点１８０℃以上の高沸点溶剤の好ましい溶剤としては、例えば前述の各種溶剤の中ではジエチレングリコールモノ−ｎ−ブチルエーテルアセテート、ジエチレングリコールモノエチルエーテルアセテート、ジプロピレングリコールメチルエーテルアセテート、１，３−ブチレングリコールジアセテート、１，６−ヘキサノールジアセテート、トリアセチンなどが挙げられる。
【０１９５】
さらに、後述するインクや着色樹脂組成物の粘度調整や固形分の溶解度調整のためには、沸点が１８０℃より低い溶剤を一部含有することも効果的である。このような溶剤としては、低粘度で溶解性が高く、低表面張力であるような溶剤が好ましく、エーテル類、エステル類やケトン類などが好ましい。中でも特に、シクロヘキサノン、ジプロピレングリコールジメチルエーテル、シクロヘキサノールアセテートなどが好ましい。
【０１９６】
一方、溶剤がアルコール類を含有すると、インクジェット法における吐出安定性が劣化する場合がある。よって、アルコール類は全溶剤中２０重量％以下とすることが好ましく、１０重量％以下がより好ましく、５重量％以下が特に好ましい。
【０１９７】
（Ｇ）その他の成分
本発明の着色樹脂組成物は、（Ａ）色材、（Ｂ）有機結合剤、（Ｃ）分散剤と、必要に応じて配合される（Ｄ）光重合開始剤、（Ｅ）単量体、（Ｆ）溶剤の他、さらに必要に応じて、密着向上剤、塗布性向上剤、現像改良剤等を添加することができる。
【０１９８】
｛配合割合｝
本発明の着色樹脂組成物において、（Ａ）色材の配合量は、着色樹脂組成物の全固形分中、通常３０〜７０重量％、好ましくは３５〜６５重量％である。
（Ａ）色材の配合量が上記範囲未満であると着色性（（Ａ）色材が黒色である場合は遮光性）が低下する可能性がある。特に（Ａ）色材として黒色色材を含むブラックマトリックス用着色樹脂組成物の場合、充分な光学濃度の樹脂ブラックマトリックスを形成することが困難となる。逆に、（Ａ）色材の配合量が上記範囲を超えると感度、解像性、現像性等が不充分となる場合があり画像形成が困難となる可能性がある。
【０１９９】
本発明の着色樹脂組成物において、（Ｂ）有機結合剤の配合量は、着色樹脂組成物の全固形分中、通常５〜８０重量％、好ましくは１０〜５０重量％である。
（Ｂ）有機結合剤の配合量が上記範囲よりも少ないと現像性が不足する傾向があり、多いと感度が劣る傾向や、色濃度が不充分となる可能性がある。
【０２００】
本発明の着色樹脂組成物において、（Ｃ）分散剤の使用割合は（Ａ）色材に対して０．１〜３０重量％が好ましく、特に０．５〜２５重量％が好ましい。
（Ｃ）分散剤の配合量が上記範囲より少ないと、分散安定性が不充分となる場合があり、多いと光学濃度、感度、又は現像性が不充分となる場合がある。
【０２０１】
本発明の着色樹脂組成物において、（Ｄ）光重合開始剤の配合量は、（Ｂ）有機結合剤１００重量部に対して通常０．１〜５０重量部、好ましくは１〜４５重量部である。（Ｄ）光重合開始剤の配合量が上記範囲未満であると、感度が不充分となる場合があり、また、上記範囲を超えると着色樹脂組成物の成膜性を低下させる傾向がある。
（Ｅ）単量体は（Ｂ）有機結合剤１００重量部に対して通常０〜２００重量部、好ましくは３〜１８０重量部の範囲で用いられる。（Ｅ）単量体の使用割合が上記未満であると、架橋密度が不充分となり、得られるパターンの耐久性、耐熱性等に問題が出る場合がある。また、上記範囲を超えると現像性が低下することがある。
また、前述の増感色素の配合量は、（Ｂ）有機結合剤１００重量部に対して通常０．１〜３０重量部、好ましくは０．１〜１０重量部である。増感色素の配合量が上記範囲を超えると、得られるパターンの形状が悪化する可能性がある。
【０２０２】
なお本発明の着色樹脂組成物は、前述の（Ｆ）溶剤を用いて、その固形分濃度が通常５〜５０重量％、好ましくは１０〜３０重量％の範囲となるように調液される。
【０２０３】
｛製造方法｝
次に本発明の着色樹脂組成物（以下「レジスト」と称することがある。）の製造方法について説明する。
本発明の着色樹脂組成物を製造するに当たり、通常（Ａ）色材は、予めペイントコンディショナー、サンドグラインダー、ボールミル、ロールミル、ストーンミル、ジェットミル、ホモジナイザー等を用いて分散処理するのが好ましい。分散処理により（Ａ）色材が微粒子化されるため、レジストの塗布特性が向上する。また、（Ａ）色材として黒色色材を使用した場合は遮光能力の向上に寄与する。
【０２０４】
分散処理は（Ａ）色材、（Ｃ）分散材、及び（Ｆ）溶剤と、必要に応じて（Ｂ）有機結合剤の一部又は全部を併用した系にて行うことが好ましい。（以下、分散処理に供する混合物、及び該処理にて得られた組成物を「インク」と称することがある。）特に（Ｃ）分散剤として高分子分散剤を用いると、得られたインク及びレジストの経時の増粘が抑制される（分散安定性に優れる）ので好ましい。なお、着色樹脂組成物に配合する全成分を含有する液に対して分散処理を行った場合、分散処理時に生じる発熱のため、高反応性の成分が変性する可能性がある。従って、前述した成分を含む系にて分散処理を行うことが好ましい。
【０２０５】
サンドグラインダーで色材を分散させる場合には、０．１〜８ｍｍ程度の径のガラスビーズ又はジルコニアビーズが好ましく用いられる。分散処理条件は、温度は通常、０℃から１００℃であり、好ましくは、室温から８０℃の範囲である。分散時間は液の組成及び分散処理装置のサイズ等により適正時間が異なるため適宜調節する。レジストの２０度鏡面光沢度（ＪＩＳ  Ｚ８７４１）が１００〜２００の範囲となるように、インキの光沢を制御するのが分散の目安である。レジストの光沢度が低い場合には、分散処理が十分でなく荒い顔料（色材）粒子が残っていることが多く、現像性、密着性、解像性等が不十分となる可能性がある。また、光沢値が上記範囲を超えるまで分散処理を行うと、顔料が破砕して超微粒子が多数生じるため、却って分散安定性が損なわれる傾向がある。
【０２０６】
次に、上記分散処理により得られたインキと、レジスト中に含まれる、上記の他の成分を混合し、均一な溶液とする。レジストの製造工程においては、微細なゴミが液中に混じることが多いため、得られたレジストはフィルター等により濾過処理するのが望ましい。
【０２０７】
［カラーフィルタ］
次に、本発明の着色樹脂組成物を用いたカラーフィルタについて、その製造方法に従って説明する。
本発明のカラーフィルタを製造するには、まず、透明基板上に、本発明の感光性着色樹脂組成物を塗布して乾燥した後、該試料の上にフォトマスクを置き、該フォトマスクを介して画像露光、現像、必要に応じて熱硬化或いは光硬化を行いパターンを形成する。このプロセスにて、通常は、まず樹脂ブラックマトリックスを作製し、次いで赤（Ｒ）、緑（Ｇ）、青（Ｂ）の３色の画素を形成することにより、カラーフィルタを形成する。
【０２０８】
｛透明基板｝
透明基板は、その材質に特に制限はないが、例えば、ポリエチレンテレフタレート等のポリエステルやポリプロピレン、ポリエチレン等のポリオレフィン等、ポリカーボネート、ポリメチルメタクリレート、ポリスルホン等の熱可塑性プラスチックシート、エポキシ樹脂、ポリエステル樹脂、ポリ（メタ）アクリル樹脂等の熱硬化性プラスチックシート、或いは各種ガラス板等を挙げることができる。特に、耐熱性の点からガラス板、耐熱性プラスチックシートが好ましく用いられる。
【０２０９】
透明基板には、その表面の接着性等の物性を改良するために、予め、コロナ放電処理、オゾン処理、シランカップリング剤やウレタンポリマー等の各種ポリマーの薄膜処理等を行うこともできる。
【０２１０】
｛着色樹脂組成物の塗布及び乾燥｝
透明基板への着色樹脂組成物の塗布方法は特に限定されないが、通常、スピナー，ワイヤーバー，フローコーター，ダイコーター，ロールコーター，スプレー等の塗布装置を用いて行われる。
塗布後の乾燥にはホットプレート、ＩＲオーブン、コンベクションオーブン等を用いることができ、好ましい乾燥条件は４０〜１５０℃、乾燥時間は１０秒〜６０分の範囲である。
【０２１１】
塗布、乾燥後の樹脂ブラックマトリックスの膜厚は、通常０．１〜２μｍ、好ましくは０．１〜１．５μｍ、さらに好ましくは０．１〜１μｍの範囲とするのがよい。なお、本発明のカラーフィルタにおける樹脂ブラックマトリックスは、遮光性の点から膜厚１μｍあたりの光学濃度が３．０以上であるのが好ましい。また、（Ａ）色材の分散状態の指標として、ブラックマトリックスの２０度鏡面光沢度（ＪＩＳ  Ｚ８７４１）が１００〜２００であることが好ましい。
【０２１２】
｛露光及び現像｝
露光に用いる光源は、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、ＹＡＧレーザー、エキシマーレーザー、窒素レーザー等のレーザー光源等が挙げられる。特定の照射光の波長のみを使用する場合には光学フィルターを利用することもできる。
【０２１３】
現像処理に用いる現像液は、未露光部のレジスト膜を溶解させる能力のある液であれば特に制限は受けない。例えばアセトン、塩化メチレン、トリクレン、シクロヘキサノン等の有機溶剤を使用することもできるが、有機溶剤は環境汚染、人体に対する有害性、火災危険性などをもつものが多いため、このような危険性の無いアルカリ現像液を使用するのが好ましい。
【０２１４】
このようなアルカリ現像液として、例えば、炭酸ナトリウム、炭酸カリウム、珪酸ナトリウム、珪酸カリウム、水酸化ナトリウム、水酸化カリウム等の無機のアルカリ剤、或いはジエタノールアミン、トリエタノールアミン、水酸化テトラアルキルアンモニウム塩等の有機のアルカリ剤を含有した水溶液が挙げられる。
アルカリ現像液には、必要に応じ、界面活性剤、水溶性の有機溶剤、水酸基又はカルボキシル基を有する低分子化合物等を含有させることもできる。特に、界面活性剤は現像性、解像性、地汚れなどに対して改良効果をもつものが多いため、添加することが好ましい。
【０２１５】
例えば、現像液に使用される界面活性剤としては、ナフタレンスルホン酸ナトリウム基、ベンゼンスルホン酸ナトリウム基を有するアニオン性界面活性剤、ポリアルキレンオキシ基を有するノニオン性界面活性剤、テトラアルキルアンモニウム基を有するカチオン性界面活性剤等を挙げることができる。
【０２１６】
現像処理方法については特に制限は無いが、通常１０〜５０℃、好ましくは１５〜４５℃の現像温度で、浸漬現像、スプレー現像、ブラシ現像、超音波現像等の方法により行われる。
【０２１７】
上記着色樹脂組成物の塗布、乾燥、露光、及び現像工程により、樹脂ブラックマトリックス及びＲＧＢ３色の画素を作製することにより、カラーフィルタが得られる。この際、本発明の着色樹脂組成物は、ブラックマトリックスの形成にも、ＲＧＢの画素形成にも用いることができる。
なお、本発明の着色樹脂組成物を用いてカラーフィルタの画素を形成する場合には、非常に高感度、高解像力であるため、ポリビニルアルコール等の酸素遮断層を設けることなしに露光、現像して画像を形成することが可能である。
【０２１８】
［液晶表示装置（パネル）］
本発明の液晶表示装置は、前記のカラーフィルタを使用して、次の様にして製造することができる。
まず、カラーフィルタ上に配向膜を形成し、この配向膜上にスペーサーを配置した後、対向基板と貼り合わせて液晶セルを形成する。次いで、形成した液晶セルに液晶を注入し、対向電極に結線して完成する。
【０２１９】
配向膜は、ポリイミド等の樹脂膜が好適である。配向膜の形成には、通常、グラビア印刷法やフレキソ印刷法が採用され、配向膜の厚さは、通常、１０〜１００ｎｍとされる。熱焼成によって配向膜の硬化処理を行った後、紫外線の照射やラビング布による処理によって表面処理し、液晶の傾きを調節し得る表面状態に加工される。
【０２２０】
スペーサーは、対向基板とのギャップ（隙間）に応じた大きさのものが使用され、通常２〜８μｍのものが好適である。カラーフィルタ基板上に、フォトリソグラフィ法によって透明樹脂膜のフォトスペーサー（ＰＳ）を形成し、これをスペーサーの代わりに活用することもできる。対向基板としては、通常、アレイ基板が使用され、特にＴＦＴ（薄膜トランジスター）基板が好適である。
【０２２１】
対向基板との貼り合わせのギャップは、液晶表示装置の用途によって異なるが、通常２〜８μｍの範囲で選ばれる。対向基板と貼り合わせた後、液晶注入口以外の部分は、エポキシ樹脂などのシール材によって封止する。シール材は、ＵＶ照射及び／又は加熱によって硬化させ、液晶セル周辺がシールされる。
【０２２２】
周辺がシールされた液晶セルは、パネル単位に切断した後、真空チャンバー内で減圧とし、上記の液晶注入口を液晶に浸漬した後、チャンバー内をリークすることによって、液晶セル内に液晶を注入する。液晶セル内の減圧度は、通常１×１０−２〜１×１０−７Ｐａ、好ましくは１×１０−３〜１×１０−６Ｐａである。また、減圧時に液晶セルを加温するのが好ましく、加温温度は、通常３０〜１００℃、好ましくは５０〜９０℃である。減圧時の加温保持は、通常１０〜６０分間の範囲とされ、その後に液晶中に浸漬される。液晶が注入された液晶セルは、ＵＶ硬化樹脂の硬化により、液晶注入口を封止することによって、液晶表示装置（パネル）が完成する。
【０２２３】
液晶の種類は、特に制限されず、芳香族系、脂肪族系、多環状化合物など、従来公知の液晶であって、リオトロピック液晶、サーモトロピック液晶などの何れでもよい。サーモトロピック液晶には、ネマティック液晶、スメスティック液晶、コレステリック液晶などが知られているが、これらの何れであってもよい。
【０２２４】
［有機ＥＬディスプレイ］
本発明のカラーフィルタを用いて有機ＥＬディスプレイを作成する場合、例えば図１に示すように、まず透明支持基板１０上に、着色樹脂組成物により形成されたパターン（すなわち、画素２０、及び隣接する画素２０の間に設けられた樹脂ブラックマトリックス（図示せず））が形成されてなるカラーフィルタを作製し、該カラーフィルタ上に有機保護層３０及び無機酸化膜４０を介して有機発光体５００を積層することによって、有機ＥＬ素子１００を作製することができる。なお、画素２０及び樹脂ブラックマトリックスの内、少なくとも一つは本発明の着色樹脂組成物を用いて作製されたものである。有機発光体５００の積層方法としては、カラーフィルタ上面へ透明陽極５０、正孔注入層５１、正孔輸送層５２、発光層５３、電子注入層５４、及び陰極５５を逐次形成していく方法や、別基板上へ形成した有機発光体５００を無機酸化膜４０上に貼り合わせる方法などが挙げられる。このようにして作製された有機ＥＬ素子１００を用い、例えば「有機ＥＬディスプレイ」（オーム社，２００４年８月２０日発光，時任静士、安達千波矢、村田英幸著）に記載された方法等にて、有機ＥＬディスプレイを作製することができる。
なお、本発明のカラーフィルタは、パッシブ駆動方式の有機ＥＬディスプレイにもアクティブ駆動方式の有機ＥＬディスプレイにも適用可能である。
【実施例】
【０２２５】
以下に、合成例、実施例及び比較例を挙げて本発明をより具体的に説明するが、本発明はその要旨を超えない限り、以下の実施例の記載に限定されるものではない。
【０２２６】
［合成例］
＜高分子分散剤溶液の調製＞
合成例１
トリレンジイソシアネートの三量体（三菱化学社製「マイテックＧＰ７５０Ａ」、樹脂固形分５０重量％、酢酸ブチル溶液）３２ｇと触媒としてジブチルチンジラウレート０．０２ｇをプロピレングリコールモノメチルエーテルアセテート（ＰＧＭＥＡ）４７ｇで希釈溶解した。攪拌下に、これに、片末端がメトキシ基となっている数平均分子量１，０００のポリエチレングリコール（日本油脂社製「ユニオックスＭ−１０００」）１４．４ｇと数平均分子量１，０００のポリプロピレングリコール（三洋化成工業社製「サンニックスＰＰ−１０００」）９．６ｇとの混合物を滴下した後、７０℃でさらに３時間反応させた。次に、Ｎ，Ｎ−ジメチルアミノ−１，３−プロパンジアミン１ｇを加え、４０℃でさらに１時間反応させた。このようにして得られた塩基性高分子分散剤を含有する溶液のアミン価を中和滴定により求めたところ１４ｍｇ−ＫＯＨ／ｇであった。また、樹脂含有量をドライアップ法（１５０℃で３０分間、ホットプレート上で溶剤を除去し、重量変化量により樹脂濃度を算出）により求めたところ４０重量％であった。
【０２２７】
＜有機結合剤の合成＞
合成例２
【化３９】
2008287246.tif 000027
【０２２８】
上記構造のエポキシ化合物（エポキシ当量２６４）５０ｇ、アクリル酸１３．６５ｇ、３−メトキシブチルアセテート６０．５ｇ、トリフェニルホスフィン０．９３６ｇ、及びパラメトキシフェノール０．０３２ｇを温度計、攪拌機、冷却管を取り付けたフラスコに入れ、攪拌しながら９０℃で酸価が５ｍｇ−ＫＯＨ／ｇ以下になるまで反応させた。反応には１２時間を要し、エポキシアクリレート溶液（２−０）を得た。
【０２２９】
得られたエポキシアクリレート溶液（２−０）と、トリメチロールプロパン（ＴＭＰ）、ビフェニルテトラカルボン酸２無水物（ＢＰＤＡ）、テトラヒドロフタル酸無水物（ＴＨＰＡ）、及びトリメリット酸無水物（ＴＭＡ）を表１に示す重量比で、温度計、攪拌機、冷却管を取り付けたフラスコに入れ、攪拌しながら１０５℃までゆっくり昇温して反応させた（ただし、バインダー樹脂溶液（２−２）及び（２−３）の調製にはＴＭＰ使用せず。）。樹脂溶液が透明になったところでメトキシブチルアセテートで希釈し、固形分５０重量％となるよう調整し、表１に示す固形分酸価のエポキシアクリレート反応液（バインダー樹脂溶液）（２−１）、（２−２）及び（２−３）を得た。
【０２３０】
合成例３
【化４０】
2008287246.tif 000028
【０２３１】
上記構造のエポキシ化合物（エポキシ当量２６４）５０ｇ、アクリル酸１３．６５ｇ、メトキシブチルアセテート６０．５ｇ、トリフェニルホスフィン０．９３６ｇ、及びパラメトキシフェノール０．０３２ｇを、温度計、攪拌機、冷却管を取り付けたフラスコに入れ、攪拌しながら９０℃で酸価が５ｍｇ−ＫＯＨ／ｇ以下になるまで反応させた。反応には１２時間を要し、エポキシアクリレート溶液（３−０）を得た。
【０２３２】
得られたエポキシアクリレート溶液（３−０）と、トリメチロールプロパン（ＴＭＰ）、ビフェニルテトラカルボン酸２無水物（ＢＰＤＡ）、及びテトラヒドロフタル酸無水物（ＴＨＰＡ）を、表１に示す重量比で、合成例２と同様に反応させて（ただし、バインダー樹脂溶液（３−２）の調製にはＴＭＰ使用せず。）、表１に示す固形分酸価のエポキシアクリレート反応液（バインダー樹脂溶液）（３−１）及び（３−２）を得た。
【０２３３】
合成例４
【化４１】
2008287246.tif 000029
【０２３４】
上記構造のエポキシ化合物（エポキシ当量２３１）４０ｇ、アクリル酸１２．７ｇ、メトキシブチルアセテート４７．８ｇ、トリフェニルホスフィン１．００ｇ、及びパラメトキシフェノール０．０２５ｇを、温度計、攪拌機、冷却管を取り付けたフラスコに入れ、攪拌しながら９０℃で酸価が５ｍｇ−ＫＯＨ／ｇ以下になるまで反応させた。反応には１５時間を要し、エポキシアクリレート溶液（４−０）を得た。
【０２３５】
得られたエポキシアクリレート溶液（４−０）と、トリメチロールプロパン（ＴＭＰ）、ビフェニルテトラカルボン酸２無水物（ＢＰＤＡ）、及びテトラヒドロフタル酸無水物（ＴＨＰＡ）を、表１に示す重量比で、合成例２と同様に反応させて（ただし、バインダー樹脂溶液（４−２）の調製にはＴＭＰ使用せず。）、表１に示す固形分酸価のエポキシアクリレート反応液（バインダー樹脂溶液）（４−１）又は（４−２）を得た。
【０２３６】
合成例５
【化４２】
2008287246.tif 000030
【０２３７】
上記構造のエポキシ化合物（エポキシ当量２５２）４０ｇ、アクリル酸１１．６ｇ、メトキシブチルアセテート４６．５ｇ、トリフェニルホスフィン１．００ｇ、及びパラメトキシフェノール０．０２５ｇを、温度計、攪拌機、冷却管を取り付けたフラスコに入れ、攪拌しながら９５℃で酸価が５ｍｇ−ＫＯＨ／ｇ以下になるまで反応させた。反応には１５時間を要し、エポキシアクリレート溶液（５−０）を得た。
【０２３８】
得られたエポキシアクリレート溶液（５−０）と、ビフェニルテトラカルボン酸２無水物（ＢＰＤＡ）、及びテトラヒドロフタル酸無水物（ＴＨＰＡ）を、表１に示す重量比で、合成例２と同様に反応させて、表１に示す固形分酸価のエポキシアクリレート反応液（バインダー樹脂溶液）（５−１）を得た。
【０２３９】
【表１】
2008287246.tif 000031
【０２４０】
＜インクの調製＞
合成例６
カラー用カーボンブラック（三菱化学社製「ＭＡ−８」、平均粒子径２４μｍ、ＤＢＰ吸油量５８ｍｌ／１００ｇ）１００ｇを２軸ニ−ダ−内で超純水５００ｍｌとともに２０分混練し、濾過により超純水を除去した。濾過されたカ−ボンブラックに再度超純水を添加して混練し、濾過を４回繰り返し行った。最後に濾過したカ−ボンブラックを乾燥して洗浄したカ−ボンブラックを得た。洗浄したカーボンブラック５０重量部、合成例１で調製された塩基性高分子分散剤含有溶液を固形分として１０重量部の割合で、かつ固形分濃度が３０重量％となるようにカーボンブラック、塩基性高分子分散剤含有溶液及びＰＧＭＥＡを加えた。分散液の全重量は５０ｇであった。これを攪拌機にて、よく攪拌しプレミキシングを行った。
次に、ペイントシェーカーにより２５〜４５℃の範囲で６時間分散処理を行った。ビーズは０．５ｍｍφのジルコニアビーズを用い、分散液と同じ重量を加えた。分散終了後（ＪＩＳ  Ｚ８７４１における２０度鏡面光沢度は１７０）、フィルターによりビーズと分散液を分離して、カーボンブラック分散インクを調製した。
【０２４１】
［実施例１〜５及び比較例１〜３］
（１）レジストの調合
合成例６で調製したカーボンブラック分散インキを用いて、下記の配合割合となるように各成分を加え、スターラーにより攪拌、溶解させて、ブラックレジストを調製した。
【０２４２】
〈配合割合〉
合成例６で調製したインク：固形分として５０ｇ
合成例２〜５で調製したバインダー樹脂溶液：固形分として３０ｇ
光重合性単量体（エチレン性化合物：ジペンタエリスリトールヘキサアクリレート）：１０ｇ
合成例１で調製した塩基性高分子分散剤含有溶液：固形分として５ｇ
光重合開始剤（チバスペシャリティケミカルズＣＧＩ２４２；下記構造式に示す化合物）：５ｇ
【化４３】
2008287246.tif 000032
有機溶剤（ＰＧＭＥＡ）：３００ｇ
界面活性剤（住友３Ｍ社製「ＦＣ−４３０」フッ素系界面活性剤）：レジスト中の濃度が１００ｐｐｍとなる量
【０２４３】
（２）レジストの評価
（１）レジストの調合で得られたブラックレジストをスピンコーターにてガラス基板（コーニング社製「７０５９」）に塗布し、ホットプレートで８０℃にて１分間乾燥した。乾燥後のレジストの膜厚を触針式膜厚計（テンコール社製「α−ステップ」）で測定したところ１μｍであった。次に、このサンプルをマスクを通して、高圧水銀灯で露光量を変えて露光した。その後、温度２５℃で、濃度０．８重量％の炭酸ナトリウム水溶液を用いて、圧力０．１５ＭＰａにてスプレー現像することによりレジストパターンを得た。形成されたレジストパターンについて、感度、解像力及び遮光性を下記の基準で評価し、結果を表２に示した。
【０２４４】
１．感度
寸法が２０μｍのマスクパターンを寸法通り形成できる適正露光量（ｍｊ／ｃｍ２）をもって表示した。すなわち、露光量の少ないレジストは低露光量で画像形成が可能であるため高感度であることを示す。
【０２４５】
２．解像力
寸法が２０μｍのマスクパターンを忠実に再現する露光量における、解像可能な最小パターン寸法を２００倍の倍率で顕微鏡観察し、下記基準で評価した。
最小パターン寸法が１０μｍ以下              ：  ◎
最小パターン寸法が１０μｍを超え１５μｍ以下：  ○
最小パターン寸法が１５μｍを超える          ：  ×
【０２４６】
３．遮光性
画像の光学濃度（ＯＤ）をマクベス反射濃度計（コルモルグン社製「ＴＲ９２７」）で測定した。なお、ＯＤ値は遮光能力を示す数値であり、数値が大きい程、高遮光性であることを示す。
【０２４７】
４．残渣
まず上述の実施例及び比較例にて得られたレジストの各々につき、後述の方法にて定めた「未露光部が溶解する時間」を求めた。この「未露光部が溶解する時間」において、レジストが完全に現像除去されているべき部分（未露光部）について詳細観察を行い、下記基準で評価した。
完全に膜がみられない。    ○
白い膜が薄くみられる。    ×
〈未露光部が溶解する時間〉
上記「（２）レジストの評価」におけると同様に、ガラス基板上にブラックレジストを塗布・乾燥し、得られた乾燥塗布膜を、濃度０．８重量％の炭酸ナトリウム水溶液を用いて、現像液温度２５℃、圧力０．１５ＭＰａにてスプレー現像した（正確には、乾燥塗布膜を溶解させた。）。基板上の着色樹脂組成物が現像液へ完全に溶解して、基板が露出した時間を、その着色樹脂組成物の「未露光部が溶解する時間」とした。
【０２４８】
【表２】
2008287246.tif 000033
【０２４９】
表２より、本発明の着色樹脂組成物は、（Ｂ）有機結合剤として特定の樹脂を用いることにより、感度、解像力、遮光性に優れ、しかも残渣が生じない優れたものであることが分かる。
【図面の簡単な説明】
【０２５０】
【図１】本発明のカラーフィルタを備えた有機ＥＬ素子の一例を示す断面概略図である。
【符号の説明】
【０２５１】
１０  透明支持基板
２０  画素
３０  有機保護層
４０  無機酸化膜
５０  透明陽極
５１  正孔注入層
５２  正孔輸送層
５３  発光層
５４  電子注入層
５５  陰極
１００  有機ＥＬ素子
５００  有機発光体
【図１】
2008287246.tif 000048